(57)【要約】  本発明は、加熱溶融時に優れた流動性を示す改質ポリプロピレン系樹脂を得ることを課題としている。  上記課題を解決するために本発明は、原料となるポリプロピレン系樹脂として特定の熱溶融特性粘弾性を示すポリプロピレン系樹脂を用いる。【特許請求の範囲】
【請求項１】
ポリプロピレン系樹脂と、芳香族ビニルモノマーとの反応物であり、前記ポリプロピレン系樹脂よりも高い溶融張力を有する改質ポリプロピレン系樹脂であって、
前記ポリプロピレン系樹脂は、温度２３０℃、公称荷重２．１６ｋｇの条件で測定されるメルトマスフローレイトが４．０ｇ／１０ｍｉｎ以上である改質ポリプロピレン系樹脂。
【請求項２】
押出機を通過させた後に温度２００℃、１．０／秒の一定ひずみ速度で一軸伸長粘度を測定した際に歪み硬化性を示し、且つ、横軸をひずみ量（ε）の対数（ｌｏｇ（ε））、縦軸を伸長粘度（η）の対数（ｌｏｇ（η））とした両対数のグラフで一軸伸長粘度の測定結果を表した際にひずみ量１以上３以下の範囲内でのグラフの傾きが１．０以上となる請求項１記載の改質ポリプロピレン系樹脂。
【請求項３】
押出機を通過させた後、温度１８０℃、ひずみ速度０．１〜８．５（ｓｅｃ−１）で一軸伸長粘度を測定した際に、０．２５以上の多分岐指数（ＭＢＩ）を示す請求項１または２記載の改質ポリプロピレン系樹脂。
（但し、多分岐指数（ＭＢＩ）とは、横軸をひずみ速度（ｖ）の対数（ｌｏｇ（ｖ））、縦軸をひずみ硬化度（ＳＨＩ）とした片対数のグラフで一軸伸長粘度の測定結果を表した際のグラフの傾きを意味する。また、ひずみ硬化度（ＳＨＩ）とは、横軸をひずみ量（ε）の対数（ｌｏｇ（ε））、縦軸を伸長粘度（η）の対数（ｌｏｇ（η））とした両対数のグラフで一軸伸長粘度の測定結果を表した際のひずみ量１以上３以下の範囲におけるグラフの傾きを意味する。）
【請求項４】
ポリプロピレン系樹脂に芳香族ビニルモノマーを反応させて前記ポリプロピレン系樹脂よりも溶融張力の高い改質ポリプロピレン系樹脂を作製する改質ポリプロピレン系樹脂の製造方法であって、
前記ポリプロピレン系樹脂として、温度２３０℃、公称荷重２．１６ｋｇの測定条件で４．０ｇ／１０ｍｉｎ以上のメルトマスフローレイトを示すポリプロピレン系樹脂を用いる改質ポリプロピレン系樹脂の製造方法。
【発明の詳細な説明】
【技術分野】
【０００１】
本発明は、改質ポリプロピレン系樹脂及び改質ポリプロピレン系樹脂の製造方法に関する。
【背景技術】
【０００２】
従来、ポリプロピレン系樹脂は、機械的性質及び耐薬品性などに優れることから、種々の成形品の原材料として利用されている。
ポリプロピレン系樹脂製の成形品としては、ポリプロピレン系樹脂発泡シートを熱成形した発泡成形品などが知られている。
このポリプロピレン系樹脂発泡シートとしては、発泡層単層のものや発泡層と非発泡層とが積層された積層構造を有するものが知られている。
これらについて区別する際には、「発泡シート」との用語が狭義に用いられて前者の意味で用いられ、後者のものは「積層発泡シート」などと称されている。
この発泡シートや積層発泡シートは、従来、押出発泡法によって作製されているが、ポリプロピレン系樹脂は一般的に結晶性を有することから溶融時の粘度及び溶融張力が不足し易く、良好な発泡状態のものが得られにくい。【０００３】
このような問題を解決するために、ポリプロピレン系樹脂をスチレンモノマーなどの芳香族ビニルモノマーで改質して、溶融特性を調整することが検討されている。
例えば、下記の特許文献１には、溶融状態で測定した伸長粘度が歪量の増加に伴い急激に上昇する性質（“歪硬化性”ともいう）を有する改質ポリプロピレン系樹脂を得る方法について記載されている。
【先行技術文献】
【特許文献】
【０００４】
【特許文献１】日本国特開平０９−１８８７２８号公報
【発明の概要】
【発明が解決しようとする課題】
【０００５】
上記のような改質ポリプロピレン系樹脂は、熱溶融時に高い溶融張力を発揮するものの十分な流動性を発揮しない場合がある。
本発明は、熱溶融時に高い溶融張力を発揮しつつ、かつ高い流動性を示す改質ポリプロピレン系樹脂を提供することを課題としている。
【課題を解決するための手段】
【０００６】
本発明は上記課題を解決すべく、ポリプロピレン系樹脂と、芳香族ビニルモノマーとの反応物であり、前記ポリプロピレン系樹脂よりも高い溶融張力を有する改質ポリプロピレン系樹脂であって、前記ポリプロピレン系樹脂は、温度２３０℃、公称荷重２．１６ｋｇの条件で測定されるメルトマスフローレイトが４．０ｇ／１０ｍｉｎ以上である改質ポリプロピレン系樹脂を提供する。【０００７】
また、本発明は上記課題を解決すべく、ポリプロピレン系樹脂に芳香族ビニルモノマーを反応させて前記ポリプロピレン系樹脂よりも溶融張力の高い改質ポリプロピレン系樹脂を作製する改質ポリプロピレン系樹脂の製造方法であって、前記ポリプロピレン系樹脂として、温度２３０℃、公称荷重２．１６ｋｇの測定条件で４．０ｇ／１０ｍｉｎ以上のメルトマスフローレイトを示すポリプロピレン系樹脂を用いる改質ポリプロピレン系樹脂の製造方法を提供する。
【発明の効果】
【０００８】
本発明によれば、熱溶融時に高い溶融張力を発揮しつつ、かつ高い流動性を示す改質ポリプロピレン系樹脂が提供され得る。
【図面の簡単な説明】
【０００９】
【図１】一実施形態の改質ポリプロピレン系樹脂が用いられてなる積層発泡シートの概略断面図。
【図２】同積層発泡シートを製造するための設備構成を表した概略図。
【図３】図２の破線丸囲いＡ部の詳細図。
【図４】ゲル分率を測定するための器具類を示した概略斜視図。
【発明を実施するための形態】
【００１０】
本発明の実施の形態について説明する。
以下においては、ポリプロピレン系樹脂と芳香族ビニルモノマーとを反応させた改質ポリプロピレン系樹脂を用いて積層構造を有するポリプロピレン系樹脂発泡シートを作製する場合を例にして図を参照しつつ説明する。
図１は、ポリプロピレン系樹脂発泡シートの概略断面図であり、図に示されているように本実施形態の改質ポリプロピレン系樹脂が用いられてなるポリプロピレン系樹脂発泡シートは、発泡層１０と非発泡層２０、２０’とを備えている。
なお、以下においては、図１に示したような態様のものを含め１以上の発泡層と１以上の非発泡層とを備えたポリプロピレン系樹脂発泡シート並びに２以上の発泡層を備えたポリプロピレン系樹脂発泡シートを「積層発泡シート」と称し、発泡層単層のポリプロピレン系樹脂発泡シートと区別する。
従って、以下においては、特段の断りがない限りにおいて「積層発泡シート」との用語は図１に示したような積層構造を有するものを意味し、「発泡シート」との用語は発泡層単層のシートを意味する用語として用いる。
【００１１】
上記のように前記積層発泡シート１は、発泡層１０と非発泡層２０、２０’とを備えている。
前記前記発泡層１０は、押出発泡法で作製された発泡シートによって形成されている。
また、前記非発泡層２０、２０’は、押出法によって作製された樹脂フィルムで形成されている。
前記積層発泡シート１は、前記発泡層１０と前記非発泡層２０、２０’との共押出品である。
即ち、前記積層発泡シート１は、押出発泡シートと押出フィルムとを作製するためのポリプロピレン系樹脂組成物が合流金型にて積層され、一つのダイスリットよりこれらが積層一体化された状態で押出されてなるものである。
【００１２】
前記積層発泡シート１は、発泡層１０と非発泡層２０、２０’とが改質ポリプロピレン系樹脂を含むポリプロピレン系樹脂組成物によって形成されている。
発泡層１０と非発泡層２０、２０’とを形成するポリプロピレン系樹脂組成物の内、発泡層１０を形成する第１のポリプロピレン系樹脂組成物は、改質ポリプロピレン系樹脂を含み、さらに発泡のための成分を含有している。
非発泡層２０、２０’を形成する第２のポリプロピレン系樹脂組成物も改質ポリプロピレン系樹脂を含んでいる。
発泡層１０を形成する第１のポリプロピレン系樹脂組成物と非発泡層２０、２０’を形成する第２のポリプロピレン系樹脂組成物とは含有する改質ポリプロピレン系樹脂が共通していても異なっていてもよい。
【００１３】
本実施形態の改質ポリプロピレン系樹脂は、特定の改質ポリマーの製造方法によって作製されたものである。
まずは、改質ポリプロピレン系樹脂とその製造方法とについて説明する。
【００１４】
（改質ポリプロピレン系樹脂）
本実施形態の改質ポリプロピレン系樹脂は、（Ａ）ポリプロピレン系樹脂、（Ｂ）有機過酸化物、及び、（Ｃ）芳香族ビニルモノマーを含む樹脂組成物（以下「原料組成物」ともいう）を反応させて得られたものである。
本実施形態の改質ポリプロピレン系樹脂としては、２００℃での周波数分散動的粘弾性測定で求められる位相角が周波数０．０１Ｈｚにおいて３０°以上７０°以下となるものを採用することが好ましい。
周波数分散動的粘弾性測定においては、低周波数領域に粘性項の影響が現れやすい。
即ち、本実施形態の改質ポリプロピレン系樹脂は、低周波数領域における位相角が小さく、分子間の “滑り”が生じ難いものとなっている。
従って、本実施形態の改質ポリプロピレン系樹脂は、発泡層を形成すべく発泡させるのに際して程良い伸びを示し、気泡の成長に伴って気泡膜が急激に薄くなってしまうことが抑制されることから膜の破壊（破泡）が防止され、連続気泡率の低い発泡シートを得るのに有利なものである。
さらに、本実施形態の改質ポリプロピレン系樹脂は、非発泡層に延伸による破れや穴開きなどの現象（以下、「樹脂切れ」という）が生じて非発泡層の表面に発泡層が露出している箇所が形成されてしまうことやダイスリットより積層一体化された状態で押出された際のドローダウンを抑制するのにも有利なものである。
【００１５】
なお、前記位相角については、下記のようにして求められるものである。
（位相角の求め方）
動的粘弾性測定は、粘弾性測定装置ＰＨＹＳＩＣＡ  ＭＣＲ３０１（Ａｎｔｏｎ  Ｐａａｒ社製）、温度制御システムＣＴＤ４５０にて測定する。
まず、試料となる改質ポリプロピレン系樹脂を熱プレス機にて、温度２００℃×５分加熱の条件下でプレスし、直径２５ｍｍ、厚さ３ｍｍの円盤サンプルを作製する。
次にサンプルを測定温度（２００℃）に加熱した粘弾性測定装置のプレート上にセットし窒素雰囲気下にて５分間に亘って加熱し溶融させる。
その後、直径２５ｍｍのパラレルプレートにて間隔を２．０ｍｍまで押しつぶし、プレートからはみ出した樹脂を取り除く。
更に測定温度±１℃に達してから５分間加熱後、歪み５％、周波数０．０１〜１００（Ｈｚ）、測定点の点数を２１(５点/桁)、測定温度２００℃の条件下にて、動的粘弾性測定を行い、位相角δ（°）を測定する。
なお、測定開始は高周波数側(１００Ｈｚ)からとする。
そして、周波数０．０１Ｈｚにおける位相角δを求める。
【００１６】
発泡層１０の連続気泡率の低減や非発泡層２０、２０’の樹脂切れの抑制といった効果をより確実に発揮させる上において、改質ポリプロピレン系樹脂が上記のような位相角を示すだけでなく、第１のポリプロピレン系樹脂組成物と第２のポリプロピレン系樹脂組成物との少なくとも一方、好ましくは両方が、温度２００℃、周波数０．０１Ｈｚで３０°以上７０°以下の位相角を示すことが好ましい。
【００１７】
第１のポリプロピレン系樹脂組成物と第２のポリプロピレン系樹脂組成物に含まれる改質ポリプロピレン系樹脂は、出発原料たる（Ａ）ポリプロピレン系樹脂よりも高い溶融張力を示すように改質されたものである。
改質ポリプロピレン系樹脂が原料として用いるポリプロピレン系樹脂よりも高い溶融張力を示すものかどうかは、例えば、２３０℃の温度で両者の溶融張力を比較することで判別可能である。
一般的なポリプロピレン系樹脂は、２３０℃での溶融張力が、５ｃＮ未満であるため、出発原料たる（Ａ）ポリプロピレン系樹脂と比較するまでもなく、２３０℃で測定した溶融張力が６ｃＮ以上の値を示すものについては改質ポリプロピレン系樹脂としてみなすことができる。
【００１８】
改質ポリプロピレン系樹脂は、２３０℃での溶融張力が６ｃＮ以上であることが好ましく、２３０℃での溶融張力が１０ｃＮ以上であることがより好ましく、２３０℃での溶融張力が１５ｃＮ以上であることが特に好ましい。
但し、改質ポリプロピレン系樹脂の溶融張力は、過度に高いと第１のポリプロピレン系樹脂組成物や第２のポリプロピレン系樹脂組成物を押出す際に押出機の負荷を大きなものにしてしまうおそれがあるため、２３０℃における値が３０ｃＮ以下であることが好ましく、２８ｃＮ以下であることがより好ましい。
【００１９】
なお、改質ポリプロピレン系樹脂や積層発泡シートなどに関して溶融張力を求める場合は、下記のような方法で求めることができる。
[溶融張力測定方法]
試料は、測定対象がペレットの場合はそのまま使用し、積層発泡シートなどのシート状の場合は当該シートをペレタイザー（例えば、株式会社東洋精機製作所製の「ハンドトゥルーダ  型式ＰＭ−１」）を使用し、シリンダ温度２２０℃、試料充填から押し出し開始までの待機時間２．５分の条件でペレット化したものを用いる。
溶融張力は、ツインボアキャピラリーレオメーターＲｈｅｏｌｏｇｉｃ５０００Ｔ（イタリア  チアスト社製）を用いて測定する。
すなわち、試験温度に加熱された径１５ｍｍのバレルに測定試料樹脂を充填後、５分間予熱したのち、上記測定装置のキャピラリーダイ（口径２．０ｍｍ、長さ２０ｍｍ、流入角度フラット）からピストン降下速度（０．１５４６ｍｍ／ｓ）を一定に保持して紐状に押出しながら、この紐状物を上記キャピラリーダイの下方２７ｃｍに位置する張力検出のプーリーに通過させた後、巻取りロールを用いて、その巻取り速度を初速８．７ｍｍ／ｓ、加速度１２ｍｍ／ｓ２で徐々に増加させつつ巻き取って行き、紐状物が切断する直前の極大値と極小値の平均を試料の溶融張力とする。
なお、張力チャートに極大点が１個しかない場合はその極大値を溶融張力とする。
【００２０】
改質ポリプロピレン系樹脂は、押出時における押出機の負荷軽減を図るとともに発泡層１０に良好な発泡性を発揮させ、非発泡層２０、２０’に樹脂切れなどが生じないようにするためにメルトマスフローレイト（ＭＦＲ）が所定の値を示すことが好ましい。
より具体的には、改質ポリプロピレン系樹脂は、ＭＦＲが０．５ｇ／１０ｍｉｎ以上であることが好ましく、０．７ｇ／１０ｍｉｎ以上であることがより好ましく１．０ｇ／１０ｍｉｎ以上であることが特に好ましい。
独立気泡性に優れた（連続気泡率の低い）発泡層を形成させる上において、改質ポリプロピレン系樹脂のＭＦＲは０．７ｇ／１０ｍｉｎ以上であることが好ましい。
但し、過度にＭＦＲが高いと発泡層１０に良好な発泡性を発揮させることが難しくなる場合があるので改質ポリプロピレン系樹脂のＭＦＲは、５．０ｇ／１０ｍｉｎ以下であることが好ましく、３．０ｇ／１０ｍｉｎ以下であることがより好ましい。
なお、改質ポリプロピレン系樹脂のＭＦＲは、ＪＩＳ  Ｋ７２１０：１９９９「プラスチック−熱可塑性プラスチックのメルトマスフローレイト（ＭＦＲ）及びメルトボリュームフローレイト（ＭＶＲ）の試験方法」のＢ法に基づいて測定することができ、温度２３０℃、公称荷重２．１６ｋｇの条件にて測定することができる。
より具体的にはＭＦＲは以下のようにして測定される。
測定対象がペレットの場合はそのまま測定用試料として使用する。
測定対象が、発泡シートの場合は当該発泡シートを株式会社東洋精機製作所製のペレタイザー「ハンドトゥルーダ  型式ＰＭ−１」を使用してペレット化したものを測定用試料として用いる。
なお、ペレタイザーを使用して発泡シートからペレットを作製する際のシリンダ温度は２２０℃とし、試料充填から押し出し開始までの待機時間は２．５分とする。
メルトマスフローレイト(ＭＦＲ)は株式会社東洋精機製作所製のセミオートメルトインデクサー２Ａを用い、ＪＩＳ Ｋ ７２１０：１９９９「プラスチック−熱可塑性プラスチックのメルトマスフローレイト（ＭＦＲ）及びメルトボリュームフローレイト（ＭＶＲ）の試験方法」Ｂ法記載の「ｂ）ピストンが所定の距離を移動する時間を測定する方法」によって測定する。
測定条件は、試料量３〜８ｇ、予熱時間２７０秒、ロードホールド時間３０秒、試験温度２３０℃、試験荷重２１．１８Ｎ、ピストン移動距離（インターバル）４ｍｍとする。
試験回数は３回とし、その平均値をメルトマスフローレイト(ｇ／１０ｍｉｎ)の値とする。
【００２１】
このような改質ポリプロピレン系樹脂を得る上において、その出発原料である（Ａ）ポリプロピレン系樹脂は、所定の溶融特性を有することが好ましい。
【００２２】
［（Ａ）ポリプロピレン系樹脂］
（Ａ）ポリプロピレン系樹脂は、プロピレンモノマーを重合させることにより得られる重合体である。
改質ポリプロピレン系樹脂を得るための原料組成物に含有させる（Ａ）ポリプロピレン系樹脂としては、プロピレンモノマーの単独重合体やプロピレンモノマーと他のモノマーとの共重合体などが挙げられる。
前記共重合体は、例えば、重合成分１００質量％中、プロピレンモノマーの含有量が５０質量％以上であることが好ましく、プロピレンモノマーの含有量が８０質量％以上であることがより好ましく、プロピレンモノマーの含有量が９０質量％以上であることが特に好ましい。
共重合は、ランダム共重合であってもよく、ブロック共重合であってもよい。
ポリプロピレン系樹脂は、共重合体である場合、プロピレンモノマー以外の成分が、エチレンモノマー及び炭素数４〜８のαオレフィンモノマーからなる群より選ばれる１種以上であることが好ましく、エチレンモノマー及び１−ブテンモノマーの内の１種以上であることがより好ましい。
【００２３】
（Ａ）ポリプロピレン系樹脂としては、具体的には、プロピレンホモポリマー、プロピレンランダムポリマー及びプロピレンブロックポリマー等が挙げられる。
（Ａ）ポリプロピレン系樹脂は、プロピレンモノマーの単独重合体であることが好ましく、プロピレンホモポリマーであることが好ましい。
【００２４】
改質ポリプロピレン系樹脂が高いＭＦＲの値を示すようにするためには、（Ａ）ポリプロピレン系樹脂として高いＭＦＲを示すものを採用することが好ましい。
一般的な発泡シートの形成材料として用いられるポリプロピレン系樹脂は、ＭＦＲが１ｇ／１０ｍｉｎ以下程度であるが改質ポリプロピレン系樹脂の出発原料たるポリプロピレン系樹脂としては、メルトマスフローレイト（ＭＦＲ）が、４．０ｇ／１０ｍｉｎ以上であることが好ましい。
（Ａ）ポリプロピレン系樹脂のＭＦＲは、４．０ｇ／１０ｍｉｎ以上２０．０ｇ／１０ｍｉｎ以下であることがより好ましく、７．０ｇ／１０ｍｉｎ以上１８．０ｇ／１０ｍｉｎ以下であることが特に好ましい。
【００２５】
（Ａ）ポリプロピレン系樹脂は、通常、メルトマスフローレイトの値が低いほど、改質ポリプロピレン系樹脂に高い溶融張力を与える上において有利である。
そのため上記のように高いＭＦＲの（Ａ）ポリプロピレン系樹脂だけを改質ポリプロピレン系樹脂の出発原料としたのでは、改質ポリプロピレン系樹脂に高い溶融張力を与えるために（Ｂ）有機過酸化物や（Ｃ）芳香族ビニルモノマーの使用量を増大させる結果となって改質ポリプロピレン系樹脂中に多くのゲルを含ませてしまう可能性がある。
そこで、改質ポリプロピレン系樹脂の出発原料としては、４．０ｇ／１０ｍｉｎ以上のＭＦＲを示す第１のポリプロピレン系樹脂と、ＭＦＲが４．０ｇ／１０ｍｉｎ未満の第２のポリプロピレン系樹脂とを併用することが好ましい。
【００２６】
第１のポリプロピレン系樹脂としては、４．０ｇ／１０ｍｉｎ以上２０ｇ／１０ｍｉｎ以下のＭＦＲを示すものの中から選択されることが好ましく、７．０ｇ／１０ｍｉｎ以上１８．０ｇ／１０ｍｉｎ以下のＭＦＲを示すものの中から選択されることがより好ましい。
【００２７】
第１のポリプロピレン系樹脂よりもＭＦＲの低い第２のポリプロピレン系樹脂としては、０．１ｇ／１０ｍｉｎ以上４．０ｇ／１０ｍｉｎ未満のＭＦＲを示すものの中から選択されることが好ましく、０．５ｇ／１０ｍｉｎ以上４．０ｇ／１０ｍｉｎ未満のＭＦＲを示すものの中から選択されることがより好ましい。
【００２８】
第１のポリプロピレン系樹脂と第２のポリプロピレン系樹脂とは、例えば、質量比率（第１ＰＰ／第２ＰＰ）が９０／１０〜１０／９０となるようにブレンドして用いることができる。
このように複数のポリプロピレン系樹脂を改質ポリプロピレン系樹脂の出発原料とする場合、この複数のポリプロピレン系樹脂を混合した混合樹脂は、ＭＦＲが４．０ｇ／１０ｍｉｎ以上であることが好ましい。
混合樹脂のＭＦＲは、例えば、出発原料に含まれる割合と同じ割合でポリプロピレン系樹脂をブレンドし、ブレンドされたポリプロピレン系樹脂を溶融混合して測定用試料を作製し、該測定用試料のＭＦＲを測定することによって求めることができる。
【００２９】
また、原料組成物は、第１のポリプロピレン系樹脂の質量と第２のポリプロピレン系樹脂の質量との合計値に占める第１のポリプロピレン系樹脂の質量百分率をａ１（％）、第２のポリプロピレン系樹脂の質量百分率をａ２（％）とし、第１のポリプロピレン系樹脂のメルトマスフローレイトの値をＡ１（ｇ／１０ｍｉｎ）、第２のポリプロピレン系樹脂のメルトマスフローレイトの値をＡ２（ｇ／１０ｍｉｎ）、とした際に、少なくとも下記関係式（ｘ）を満足することが好ましい。
［Ａ１×ａ１＋Ａ２×ａ２］／１００  ≧  ４．０  ・・・（ｘ）
原料組成物における第１のポリプロピレン系樹脂と第２のポリプロピレン系樹脂とが上記の関係を有することにより、連気率の低い押出積層発泡シートが得られるための改質ポリプロピレン系樹脂を得ることができるという効果を奏する。
【００３０】
本実施形態の改質ポリプロピレン系樹脂は、ＭＦＲの高いポリプロピレン系樹脂が出発原料として用いられるため、優れたひずみ硬化性が押出機を通過した後においても発揮され得る。
積層発泡シートは、改質ポリプロピレン系樹脂が初期状態においてひずみ硬化性を有するだけでなく、押出機を通過した後も改質ポリプロピレン系樹脂がひずみ硬化性を発揮することで良好な発泡状態となり得る。
【００３１】
具体的には、改質ポリプロピレン系樹脂は、押出機を通過させた後に温度２００℃、１．０／秒の一定ひずみ速度で一軸伸長粘度を測定した際に歪み硬化性を示し、且つ、横軸をひずみ量（ε）の対数（ｌｏｇ（ε））、縦軸を伸長粘度（η）の対数（ｌｏｇ（η））とした両対数のグラフで一軸伸長粘度の測定結果を表した際にひずみ量１以上３以下の範囲内でのグラフの傾きが１．０以上となることが好ましい。
【００３２】
なお、本明細書中における「ひずみ量１以上３以下の範囲内でのグラフの傾き」とは、原則的には、前記グラフをひずみ量１から３の間で最小２乗法によって直線近似したときのこの直線の傾きを意味する。
但し、ひずみ量が３となる前に伸長した樹脂に切断が生じるなどしてグラフがひずみ量１から３の間で終了してしまうような場合は、例外的に、ひずみ量１から前記グラフの終点までを最小２乗法によって直線近似し、その傾きを「ひずみ量１以上３以下の範囲内でのグラフの傾き」として判断する。
【００３３】
本実施形態の改質ポリプロピレン系樹脂が示す前記グラフの傾きは、１．１以上であることが好ましく、１．２以上であることがより好ましい。
前記グラフの傾きは、通常、４以下であり、３以下であることが好ましく、２．５以下であることがより好ましく、１．６以下であることがさらに好ましい。
【００３４】
本明細書中における「押出機を通過させた後」とは、原則的に、株式会社  東洋精機製作所製「ラボプラストミル（商品名）」によって押し出した後の状態を意味する。
より詳しくは、東洋精機製作所製の「ラボプラストミル」の本体（型式：４Ｍ１５０）に、単軸押出機（型式：Ｄ２０２０（口径：２０ｍｍ、Ｌ／Ｄ：２０  備え付けの標準スクリュー（１条フルフライト）））を取り付け、単軸押出機の３ゾーンの温度を、押出し方向上流側から下流側に向かって、順に２１０℃、１９０℃、１９０℃に設定し、且つ、先端金型温度を１８０℃に設定するとともに吐出量が１ｋｇ／ｈとなるようにスクリューの回転数を固定し、この「ラボプラストミル」を通過させた後の状態を本明細書では「押出機を通過させた後」の状態として定めている。
なお、一軸伸長粘度の測定は、上記のように設定された「ラボプラストミル」に改質ポリプロピレン系樹脂を供給してストランド状に押出させ、このストランド状の試料を２０℃の水を入れた１ｍの水槽中を通過させて冷却し、冷却された試料を切断して４ｍｍ程度の長さの棒状ペレットを作製して求めることができる。
より詳しくは、この棒状ペレットの一軸伸長粘度を粘弾性測定装置を用いて測定することで、改質ポリプロピレン系樹脂の押出機を通過させた後の一軸伸長粘度の値を測定することができる。
【００３５】
さらに詳細に説明すると、押出機を通過させた後の改質ポリプロピレン系樹脂の一軸伸長粘度の値は、下記条件のもとで測定することができる。
また、押出機を通過させる前の改質ポリプロピレン系樹脂の一軸伸長粘度について測定する必要がある場合も、当該一軸伸長粘度は、下記条件で測定することができる。
＜一軸伸長粘度測定条件＞
一軸伸張粘度測定は、粘弾性測定装置「ＰＨＹＳＩＣＡ  ＭＣＲ３０１」（Ａｎｔｏｎ  Ｐａａｒ社製）、温度制御システム「ＣＴＤ４５０」にて測定する。
まず、測定する改質ポリプロピレン系樹脂を熱プレス機にて１９０℃の温度で５分間プレスし、幅１０ｍｍ、厚さ約０．８ｍｍの短冊状サンプルを作製する。
次にこの短冊状サンプルを長さが２０〜２５ｍｍとなるように切り出して試験片とする。
２００℃に加熱した粘弾性測定装置の一軸伸張粘度測定用治具（ＳＥＲ２）に試験片をセットし、窒素雰囲気下にて２００℃±０．５℃の温度条件で１０秒間待機した後、ひずみ速度１．０／秒で一軸伸張粘度を測定する。
測定点間隔は「測定点間隔を対数で取得」に設定し、開始を０．０１ｓｅｃ、終了を２６ｓｅｃとする。
測定点は２００とする。
測定結果は、縦軸を伸長粘度（η：Ｐａ・ｓ）の常用対数値（ｌｏｇ（η））、横軸をひずみ量（ε：ｓ／ｓ）の常用対数値（ｌｏｇ（ε））とした両対数軸のグラフとし、ひずみ量１から３までの範囲、若しくは、ひずみ量が３に至るまでに試験片が切断したり、ずれる場合はひずみ量１から最大伸長粘度を示したひずみ量までを最小２乗法によって直線近似し、該近似直線の傾きを求める。
【００３６】
押出機を通過させた後に一軸伸長粘度のグラフにおける前記傾きが１．０以上となる改質ポリプロピレン系樹脂としては、分子鎖に分岐構造を有するものが挙げられる。
即ち、押出機通過前の改質ポリプロピレン系樹脂（以下「初期−ｍＰＰ」ともいう）は、本実施形態においては分岐した分子構造を有するものである。
【００３７】
この「初期−ｍＰＰ」としては、分岐数が多く、分子鎖どうしの絡み合いが形成され易いものが好ましい。
分岐が少ない改質ポリプロピレン系樹脂は、押出機中で加わるせん断によって分子鎖の絡み合いが解け易く、押出機通過後のひずみ硬化性を押出機通過前に比べて大きく低下させ易い。
この種の改質ポリプロピレン系樹脂を用いた押出発泡法によって積層発泡シートを製造しようとした場合、改質ポリプロピレン系樹脂のひずみ硬化性がダイスリットから押出される時点で既に失われ、良好な発泡状態の積層発泡シートが得られないおそれがある。
【００３８】
一方で分岐数が多く、分子鎖の絡み合いが形成され易い改質ポリプロピレン系樹脂は、良好なひずみ硬化性が押出後にも維持され得る。
改質ポリプロピレン系樹脂にこのような分岐構造を形成させる上においては、出発原料として用いる線状の分子構造を有するポリプロピレン系樹脂（以下、「リニアＰＰ」ともいう）として前記のような高いＭＦＲを示すものを採用することが有利となる。
【００３９】
前記改質ポリプロピレン系樹脂を作製する際には、β開裂によるリニアＰＰの主鎖切断が生じ、切断された分子が他の分子に結合することで長鎖分岐が形成される。
そこで、改質ポリプロピレン系樹脂の出発原料となるリニアＰＰが分子量の大きなものであるとビニルモノマーやラジカル発生剤を多く添加した場合、樹脂の溶融粘度が高くなり過ぎ、分岐数をあまり増やすことができないおそれがある。
その一方で分子量が小さく高いＭＦＲを有するリニアＰＰは、多くの分岐を導入しても溶融粘度が実用上問題になるまで上昇しない。
そのため、押出機通過後も良好なるひずみ硬化性を示す改質ポリプロピレン系樹脂を得るためには、出発材料としてＭＦＲの高いリニアＰＰを採用することが好ましい。
【００４０】
前記のようなことから改質ポリプロピレン系樹脂の出発原料となるポリプロピレン系樹脂のＭＦＲは、５．０ｇ／１０ｍｉｎ以上であることがより好ましく、７．０ｇ／１０ｍｉｎ以上であることがさらに好ましい。
該ポリプロピレン系樹脂のＭＦＲは、２０．０ｇ／１０ｍｉｎ以下であることが好ましく、１８．０ｇ／１０ｍｉｎ以下であることがより好ましい。
【００４１】
なお、改質ポリプロピレン系樹脂の出発原料である（Ａ）ポリプロピレン系樹脂のＭＦＲも改質ポリプロピレン系樹脂のＭＦＲと同様にＪＩＳ  Ｋ７２１０：１９９９「プラスチック?熱可塑性プラスチックのメルトマスフローレイト（ＭＦＲ）及びメルトボリュームフローレイト（ＭＶＲ）の試験方法」のＢ法に基づいて、温度２３０℃、公称荷重２．１６ｋｇの条件にて測定することができる。
【００４２】
前記改質ポリプロピレン系樹脂は、押出機を通過させた後、温度１８０℃、ひずみ速度０．１〜８．５（ｓｅｃ−１）で一軸伸長粘度を測定した際に、０．２５以上の多分岐指数（ＭＢＩ）を示すことが好ましい。
【００４３】
本明細書中における多分岐指数（ＭＢＩ）とは、横軸をひずみ速度（ｖ）の対数（ｌｏｇ（ｖ））、縦軸をひずみ硬化度（ＳＨＩ）とした片対数のグラフで一軸伸長粘度の測定結果を表した際のグラフの傾きを意味する。また、ひずみ硬化度（ＳＨＩ）とは、横軸をひずみ量（ε）の対数（ｌｏｇ（ε））、縦軸を伸長粘度（η）の対数（ｌｏｇ（η））とした両対数のグラフで一軸伸長粘度の測定結果を表した際のひずみ量１以上３以下の範囲におけるグラフの傾きを意味する。
また、多分岐指数（ＭＢＩ）及びひずみ硬化度（ＳＨＩ）を求める際の「グラフの傾き」とは、最小２乗法によって直線近似したときのこの直線の傾きを意味する。
【００４４】
本実施形態の改質ポリプロピレン系樹脂としては、押出機を通過させた後に温度１８０℃、ひずみ速度０．１〜８．５（ｓｅｃ−１）で一軸伸長粘度を測定した際に、いずれの速度においてもひずみ硬化性を示すものを採用することが好ましい。
また、改質ポリプロピレン系樹脂の多分岐指数（ＭＢＩ）は、通常、０．６以下であり、０．５以下であることが好ましい。
【００４５】
ここでの「押出機を通過させた後」とは、前記の通り株式会社  東洋精機製作所製「ラボプラストミル（商品名）」によって押し出した後の状態を意味する。
【００４６】
＜一軸伸長粘度測定条件＞
ひずみ硬化度（ＳＨＩ）を求める際の一軸伸張粘度測定は、粘弾性測定装置「ＰＨＹＳＩＣＡ  ＭＣＲ３０１」（Ａｎｔｏｎ  Ｐａａｒ社製）、温度制御システム「ＣＴＤ４５０」を用いて実施できる。
まず、測定する改質ポリプロピレン系樹脂を熱プレス機にて２２０℃の温度で６分間プレスし、幅１０ｍｍ、厚さ約０．８ｍｍの短冊状サンプルを作製する。
次にこの短冊状サンプルを長さが２０〜２５ｍｍとなるように切り出して試験片とする。
１８０℃に加熱した粘弾性測定装置の一軸伸張粘度測定用治具（ＳＥＲ２）に試験片をセットし、窒素雰囲気下にて１８０℃±０．５℃の温度条件で１０秒間待機した後、ひずみ速度（ｖ）：５点（０．１、０．３、１．０、３．０、及び、８．５（ｓ−１））で一軸伸張粘度を各々測定する。
測定点間隔は「測定点間隔を対数で取得」に設定し、開始を０．０１ｓｅｃ、終了を２６ｓｅｃとする。
測定点は２００とする。
【００４７】
多分岐指数（ＭＢＩ）は、以下のようにして求めることができる。
まず、横軸がひずみ量（ε：ｓ／ｓ）の対数（ｌｏｇ（ε））、縦軸が伸長粘度（η：Ｐａ・ｓ）の対数（ｌｏｇ（η））となったグラフにて、ひずみ速度０．１（ｓ−１）で実施した一軸伸長粘度の測定結果を表し、ひずみ量１からひずみ量３までの間でグラフを最小２乗法で直線近似し、その傾き（ひずみ硬化度（ＳＨＩ０．１））を求める。
次いで、ひずみ速度を、それぞれ、０．３（ｓ−１）、１．０（ｓ−１）、３．０（ｓ−１）、及び、８．５（ｓ−１）に変更して上記測定を行い、各々に対してひずみ硬化度（ＳＨＩ０．３、ＳＨＩ１．０、ＳＨＩ３．０、ＳＨＩ８．５）を求める。
そして、縦軸がひずみ硬化度（ＳＨＩ）、横軸がひずみ速度の対数（ｌｏｇ（ｖ））となったグラフにて上記の結果をプロットする。
即ち、（ｌｏｇ（０．１），ＳＨＩ０．１）、（ｌｏｇ（０．３），ＳＨＩ０．３）、（ｌｏｇ（１．０），ＳＨＩ１．０）、（ｌｏｇ（３．０），ＳＨＩ３．０）、（ｌｏｇ（８．５），ＳＨＩ８．５）の５点をグラフにプロットする。
そして、この５点のプロットを最小２乗法で直線近似し、得られた傾きを多分岐指数（ＭＢＩ）とする。
【００４８】
このような多分岐指数を有する改質ポリプロピレン系樹脂を得る上においても、出発原料として用いるポリプロピレン系樹脂は、分子量が比較的小さく、高いメルトマスフローレイト（ＭＦＲ）を示すものが好ましい。
即ち、上記のような多分岐指数を示す改質ポリプロピレン系樹脂を得る上においても出発原料となるポリプロピレン系樹脂のメルトマスフローレイト（ＭＦＲ）は、４．０ｇ／１０ｍｉｎ以上であることが好ましく、５．０ｇ／１０ｍｉｎ以上であることがより好ましく、７．０ｇ／１０ｍｉｎ以上であることがさらに好ましい。
該ポリプロピレン系樹脂のＭＦＲは、２０．０ｇ／１０ｍｉｎ以下であることが好ましく、１８．０ｇ／１０ｍｉｎ以下であることがより好ましい。
【００４９】
改質ポリプロピレン系樹脂は、出発原料が高いＭＦＲを有することで上記のような多分岐指数（ＭＢＩ）を示すだけでなくゲルの含有率を低減できる。
【００５０】
改質ポリプロピレン系樹脂に含まれるゲルは、発泡層に粗大気泡を形成させる原因となったり、非発泡層に樹脂切れや微小突起を形成させる原因となったりする。
しかしながら、本実施形態の改質ポリプロピレン系樹脂は、上記のようにＭＦＲの異なる複数のポリプロピレン系樹脂を出発原料とすることで、そのゲル分率の値を、例えば、１．０質量％以下とすることができ、好ましくは、ゲル分率の値を０．６質量％以下、特に好ましくは０．３質量％以下とすることができる。
【００５１】
なお、改質ポリプロピレン系樹脂や積層発泡シートについてゲル含有量（ゲル分率）を求める場合は、図４に示したような器具を利用し、下記のような方法で求めることができる。
[ゲル含有量測定方法]
試料はペレットやビーズはそのまま使用し、発泡体は１ｃｍ角程度にカットする。
その試料０．８ｇを精秤後、底部が平らで側面をひだ折りにした２００メッシュ金網にいれる。
２００ｍＬトールビーカー（図４の符号ＴＢ）にスノコ（図４の符号ＢＭ）を入れ、該スノコとトールビーカーの底との間の空間にスターラーピース（図４の符号ＳＴ）を入れる。
スノコの上に試料をいれたメッシュ金網を設置し、キシレン８０ｍＬを加える。
加熱攪拌ドライバス装置（アズワン製ＨＤＢＳ−６）を用いて１３０℃、８０ｒｐｍで３時間攪拌後、トールビーカー内の２００メッシュ金網をピンセットで取り出し、１３０℃に加熱したキシレン８０ｍＬ中にて共洗いし金網側面の付着物除去を行う。
その後、金網上の樹脂不溶物をドラフト内で自然乾燥させてキシレンを蒸発させ、最後に樹脂不溶物を金網ごと恒温乾燥器で１２０℃、２時間乾燥させる。
デシケーター内で放冷後金網ごと質量を測定し、ゲル含有量（質量％）を次式で算出した。
ゲル含有量（質量％）＝金網上の不溶樹脂質量（ｇ）／試料質量（０．８ｇ） ×１００
（金網上の不溶樹脂質量＝ろ過乾燥後の金網質量−ろ過前金網のみ質量）
【００５２】
改質ポリプロピレン系樹脂に含まれるゲルの量は、ＭＦＲの異なる複数のポリプロピレン系樹脂を出発原料とするだけでなく、この出発原料に反応させるモノマーや該モノマーをポリプロピレン系樹脂に反応させるためのラジカル発生剤の種類の選択や量の制限によっても低減できる。
本実施形態においては、前記ラジカル発生剤として有機過酸化物を用い、前記モノマーとして芳香族ビニルモノマーを用いる。
【００５３】
［（Ｂ）有機過酸化物］
本実施形態の（Ｂ）有機過酸化物は、ポリプロピレン系樹脂に対する水素引抜能を有するものであり、特に限定されず、例えば、ハイドロパーオキサイド、ジアルキルパーオキサイド、パーオキシエステル、ジアシルパーオキサイド、パーオキシジカーボネート、パーオキシケタール及びケトンパーオキサイド等が挙げられる。
【００５４】
前記ハイドロパーオキサイドとしては、例えば、パーメタンハイドロパーオキシド、ジイソプロピルベンゼンハイドロパーオキサイド、クメンハイドロパーオキサイド、及びｔ−ブチルハイドロパーオキサイド等が挙げられる。
前記ジアルキルパーオキサイドとしては、例えば、ジクミルパーオキサイド、ジ−ｔ−ブチルパーオキサイド、及び、２，５−ジメチル−２，５−ジ（ｔ−ブチルパーオキシ）−ヘキシン−３等が挙げられる。
前記パーオキシエステルとしては、例えば、ｔ−ブチルパーオキシ２−エチルヘキシルカーボネート、ｔ−ヘキシルパーオキシイソプロピルモノカーボネート、ｔ−ヘキシルパーオキシベンゾエート、ｔ−ブチルパーオキシベンゾエート、ｔ−ブチルパーオキシラウレート、ｔ−ブチルパーオキシ−３，５，５−トリメチルヘキサノエート、ｔ−ブチルパーオキシアセテート、２，５−ジメチル２，５−ジ（ベンゾイルパーオキシ）ヘキサン、及びｔ−ブチルパーオキシイソプロピルモノカーボネート等が挙げられる。
前記ジアシルパーオキサイドとしては、例えば、ジベンゾイルパーキサイド、ジ（４−メチルベンゾイル）パーオキサイド、及びジ（３−メチルベンゾイル）パーオキサイド等が挙げられる。
前記パーオキシジカーボネートとしては、例えば、ジ（２−エチルヘキシル）パーオキシジカーボネート、ジイソプロピルパーオキシジカーボネート等が挙げられる。
前記パーオキシケタールとしては、例えば、１，１−ジ−ｔ−ブチルパーオキシ−３，３，５−トリメチルシクロヘキサン、１，１−ジ−ｔ−ブチルパーオキシシクロヘキサン、２，２−ジ（ｔ−ブチルパーオキシ）−ブタン、ｎ−ブチル４，４−ジ-（ｔ−ブチルパーオキシ）バレレート、及び２，２−ビス（４，４−ジ−ｔ−ブチルパーオキシシクロヘキシル）プロパン等が挙げられる。
前記ケトンパーオキシドとしては、例えば、メチルエチルケトンパーオキサイド、アセチルアセトンパーオキサイド等が挙げられる。
【００５５】
本実施形態の（Ｂ）有機過酸化物は、パーオキシエステル、ジアシルパーオキサイド、又は、パーオキシジカーボネートであることが好ましい。
前記有機過酸化物は、下記一般式（Ｘ）で表される構造を有していることが好ましい。
【００５６】
【化１】
2017170481.tif 000002
（但し、Ｒ１は、置換若しくは非置換のフェニル基又は置換若しくは非置換のアルコキシ基を表し、Ｒ２は１価の有機基を表している。）
【００５７】
なお、一般式（Ｘ）の内、「Ｒ１」がアルコキシ基である場合、「Ｒ１」は、炭素数が３〜８個の分岐構造を有するアルキル基（例えば、イソプロピル、ｔ−ブチル、ｔ−ヘキシル、２−エチルヘキシルなど）に酸素原子が結合したアルコキシ基であることが好ましい。
「Ｒ１」が２−エチルヘキシルに酸素原子が結合したアルコキシ基以外の場合、酸素原子は、２級炭素か３級炭素かに結合していることが好ましく下記一般式（Ｙ）で表される構造を有していることが好ましい。
【００５８】
【化２】
2017170481.tif 000003
（但し、式中の「Ｒ１１」、「Ｒ１２」は、何れか一方がメチル基で他方が水素原子で、「Ｒ１４」が炭素数１〜６の直鎖アルキル基を表し、「Ｒ１３」が２級炭素か３級炭素であることを表している。）
【００５９】
なお、「Ｒ１」が置換又は非置換のフェニル基かの何れかである場合、「Ｒ１」は、非置換のフェニル基か、又は、１つの水素原子がメチル基で置換された置換フェニルであることが好ましい。
【００６０】
また、「Ｒ２」も分岐アルキルやフェニルなどの嵩高い構造を有することが好ましい。
具体的には、下記一般式（Ｚ）で表される構造を有していることが好ましい。
【００６１】
【化３】
2017170481.tif 000004
（但し、式中の「Ｒ２１」は、炭素数１〜６の直鎖アルキル基か、又は、フェニル基を有する１価の有機基かの何れかであることを表している。）
【００６２】
一般式（Ｘ）で表される構造を有する有機過酸化物としては、例えば、ｔ−ブチルパーオキシ２−エチルヘキシルカーボネート、ｔ−ヘキシルパーオキシイソプロピルモノカーボネート、ｔ−ブチルパーオキシイソプロピルモノカーボネート、ｔ−ヘキシルパーオキシベンゾエート、２，５-ジメチル−２，５−ジ（ベンゾイルパーオキシ）へキサン、ジベンゾイルパーオキサイド、ジ（４−メチルベンゾイル）パーオキサイド、ジイソプロピルパーオキシジカーボネート、などが挙げられる。
【００６３】
前記改質ポリプロピレン系樹脂を作製するための原料組成物において、（Ａ）ポリプロピレン系樹脂１００質量部に対する（Ｂ）有機過酸化物の含有量は０．１質量部以上１．５質量部以下であることが好ましい。
本実施形態の改質ポリプロピレン系樹脂は、（Ｂ）有機過酸化物の含有量が過少であると、原料組成物の反応性が低くなるため、良好な改質効果が発揮されないおそれがある。
本実施形態の改質ポリプロピレン系樹脂は、（Ｂ）有機過酸化物の含有量が過大であると、溶融混練時にポリプロピレン系樹脂の分解反応が起こり易くなるため弾性成分が小さくなり良好な改質効果が発揮されないおそれがある。
即ち、（Ｂ）有機過酸化物の含有量が０．１質量部以上１．５質量部以下であることにより、前記原料組成物は、溶融混練時における反応条件を高い精度でコントロールしなくても優れた溶融張力を有する改質ポリプロピレン系樹脂を作製することができる。
【００６４】
前記原料組成物は、優れた溶融張力を有する改質ポリプロピレン系樹脂をより確実に作製する上において、（Ａ）ポリプロピレン系樹脂１００質量部に対する（Ｂ）有機過酸化物の含有量が０．３質量部以上であることが好ましく、１．０質量部以下であることが好ましい。
【００６５】
［（Ｃ）芳香族ビニルモノマー］
（Ｃ）芳香族ビニルモノマーは、（Ａ）ポリプロピレン系樹脂に化学的結合をし、分岐構造を形成するとともにポリプロピレン系樹脂どうしを架橋する架橋剤として作用する成分である。
原料組成物に含有させる（Ｃ）芳香族ビニルモノマーは、１種のみでも、２種以上でもよい。
前記芳香族ビニルモノマーとしては、たとえばスチレン；ｏ−メチルスチレン、ｍ−メチルスチレン、ｐ−メチルスチレン、α−メチルスチレン、β−メチルスチレン、ジメチルスチレン、トリメチルスチレンなどのメチルスチレン；α−クロロスチレン、β−クロロスチレン、ｏ−クロロスチレン、ｍ−クロロスチレン、ｐ−クロロスチレン、ジクロロスチレン、トリクロロスチレンなどのクロロスチレン；ｏ−ブロモスチレン、ｍ−ブロモスチレン、ｐ−ブロモスチレン、ジブロモスチレン、トリブロモスチレンなどのブロモスチレン；ｏ−フルオロスチレン、ｍ−フルオロスチレン、ｐ−フルオロスチレン、ジフルオロスチレン、トリフルオロスチレンなどのフルオロスチレン；ｏ−ニトロスチレン、ｍ−ニトロスチレン、ｐ−ニトロスチレン、ジニトロスチレン、トリニトロスチレンなどのニトロスチレン；ｏ−ヒドロキシスチレン、ｍ−ヒドロキシスチレン、ｐ−ヒドロキシスチレン、ジヒドロキシスチレン、トリヒドロキシスチレンなどのビニルフェノール；ｏ−ジビニルベンゼン、ｍ−ジビニルベンゼン、ｐ−ジビニルベンゼンなどのジビニルベンゼン；ｏ−ジイソプロペニルベンゼン、ｍ−ジイソプロペニルベンゼン、ｐ−ジイソプロペニルベンゼンなどのイソプロペニルベンゼンが挙げられる。
なかでも、芳香族ビニルモノマーは、スチレンであることが好ましい。
【００６６】
原料組成物における（Ｃ）芳香族ビニルモノマーの含有量は、（Ａ）ポリプロピレン系樹脂１００質量部に対して、０．１質量部以上１０質量部以下であることが好ましい。
改質ポリプロピレン系樹脂は、（Ｃ）芳香族ビニルモノマーの含有量が過少であると、溶融混練において分岐、架橋構造が十分に形成されないおそれがある。また、（Ｃ）芳香族ビニルモノマーの含有量が過少であると過酸化物による樹脂の分解抑制も不十分になるため、良好な改質効果を発揮できないおそれがある。
改質ポリプロピレン系樹脂は、（Ｃ）芳香族ビニルモノマーの含有量が過大であると、溶融混練で（Ｃ）芳香族ビニルモノマーの一部が未反応となり易い。そのため、（Ｃ）芳香族ビニルモノマーの含有量が過大であると、改質ポリプロピレン系樹脂にオリゴマーを多く含有させたり、ミクロ相分離などを原因とした白濁の問題を有するものになるおそれがある。その結果、改質ポリプロピレン系樹脂の特性に弾性成分の影響が大きく反映されるようになり、改質ポリプロピレン系樹脂は、ノビが悪く良好な改質効果を示さないおそれがある。
即ち、原料組成物における（Ｃ）芳香族ビニルモノマーの含有量が０．１質量部以上１０質量部以下であることにより、溶融混練時における反応条件を高い精度でコントロールしなくても良質の改質ポリプロピレン系樹脂を作製することができる。
このようにして得られる改質ポリプロピレン系樹脂は、連続気泡率が低い発泡層を備えた積層発泡シートの作製に有効なものとなる。
【００６７】
なお、要すれば、原料組成物には、芳香族ビニルモノマー以外のモノマーを含有させてもよい。
該モノマーとしては、例えば、エチレン、１−ブテン、イソブテン、１−ペンテン、３−メチル−１−ブテン、１−ヘキセン、４−メチル−１−ペンテン、３，４−ジメチル−１−ブテン、１−ヘプテン、３−メチル−１−ヘキセン、１−オクテン、１−デセンなどのα−オレフィンモノマー；シクロペンテン、ノルボルネンなどのシクロオレフィンモノマー；５−メチレン−２−ノルボルネン、５−エチリデン−２−ノルボルネン、１，４−ヘキサジエン、メチル−１，４−ヘキサジエン、７−メチル−１，６−オクタジエンなどのジエンモノマー；塩化ビニル、塩化ビニリデンなどの塩素系モノマー；アクリロニトリル、アクリル酸、メタクリル酸、マレイン酸、アクリル酸エチル、アクリル酸ブチル、アクリル酸グリシジル、メタクリル酸メチル、メタクリル酸グリシジル、無水マレイン酸などのアクリル系モノマー；エポキシ系モノマー；ビニルアセテートなどのアセテート系モノマーがあげられる。
【００６８】
［（Ｄ）ラジカル捕捉剤］
前記改質ポリプロピレン系樹脂を得るために、前記原料組成物は、その反応性を制御すべく（Ｄ）ラジカル捕捉剤を含むことが好ましい。
（Ｄ）ラジカル捕捉剤の使用は、改質ポリプロピレン系樹脂の溶融張力を高くするのに有効である。
即ち、（Ｄ）ラジカル捕捉剤は、改質ポリプロピレン系樹脂を使って外観が良好な樹脂発泡体を得る上において有効なものである。
【００６９】
（Ｄ）ラジカル捕捉剤は、アルキルラジカル種と反応可能である。
（Ｄ）ラジカル捕捉剤は、アルキルラジカルと結合した後の芳香族ビニルモノマーと結合可能であることが好ましい。
（Ｄ）ラジカル捕捉剤は、１種のみが用いられてもよく、２種以上が併用されてもよい。
【００７０】
（Ｄ）ラジカル捕捉剤としては、キノン化合物（キノン類）、ナフトキノン化合物（ナフトキノン類）及びフェノチアジン化合物（フェノチアジン類）等が挙げられる。
【００７１】
前記キノン化合物としては、ｐ−ベンゾキノン、ｐ−ナフトキノン、２−ｔ−ブチル−ｐ−ベンゾキノン、及び２，５−ジフェニル−ｐ−ベンゾキノン等が挙げられる。前記ナフトキノン化合物としては、１，４−ナフトキノン、２−ヒドロキシ−１，４−ナフトキノン、及びビタミンＫ等が挙げられる。
前記フェノチアジン化合物としては、フェノチアジン、ビス−（α−メチルベンジル）フェノチアジン、３，７−ジオクチルフェノチアジン、及びビス−（α−ジメチルベンジル）フェノチアジン等が挙げられる。
【００７２】
前記原料組成物において、（Ａ）ポリプロピレン系樹脂１００質量部に対する（Ｄ）ラジカル捕捉剤の含有量は好ましくは０．００５質量部以上、より好ましくは０．０５質量部以上である。
また、（Ａ）ポリプロピレン系樹脂１００質量部に対する（Ｄ）ラジカル捕捉剤の含有量は、好ましくは１質量部以下である。
（Ｄ）ラジカル捕捉剤の含有量が前記下限以上及び前記上限以下であると、改質ポリプロピレン系樹脂の溶融張力が効果的に高くなり、発泡体の外観がより一層良好になる。
【００７３】
これら以外に原料組成物に含有させる（Ｅ）他成分としては、各種添加剤が挙げられる。
【００７４】
［（Ｅ）添加剤］
（Ｅ）添加剤は、様々な目的に応じて適宜用いられ、特に限定されない。
（Ｅ）添加剤の具体例としては、耐候性安定剤、帯電防止剤、酸化防止剤、消臭剤、光安定剤、結晶核剤、顔料、滑材、すべり性の付与又はアンチブロッキング性の付与を目的とした界面活性剤、無機充填剤、並びに無機充填剤の分散性を向上させる分散性向上剤等が挙げられる。
前記分散性向上剤としては、高級脂肪酸、高級脂肪酸エステル及び高級脂肪酸アミド等が挙げられる。
【００７５】
前記の（Ｅ）添加剤は、溶融混練される前、又は、溶融混練時に前記原料組成物に含有させてもよい。
また、（Ｅ）添加剤は、溶融混練後に添加して改質ポリプロピレン系樹脂に含有させるようにしてもよい。
（Ｅ）添加剤は、１種のみが用いられてもよく、２種以上が併用されてもよい。
【００７６】
本実施形態に係る改質ポリプロピレン系樹脂は、前記有機過酸化物が前記ポリプロピレン系樹脂１００質量部に対して０．１質量部以上１．５質量部以下含有され、且つ、前記芳香族ビニルモノマーが前記ポリプロピレン系樹脂１００質量部に対して前記芳香族ビニルモノマーが０．１質量部以上１０質量部以下含有されている原料組成物を溶融混練することで容易に得ることができる。
【００７７】
本実施形態に係る改質ポリプロピレン系樹脂は、外観が良好で強度に優れた発泡成形品の形成に適したものである。
本実施形態に係る改質ポリプロピレン系樹脂は、発泡させた際に内部で破泡が生じにくく、連続気泡率の低い外観が良好な発泡成形品を得ることができる。
また、本実施形態に係る改質ポリプロピレン系樹脂は、低い連続気泡率を有する発泡シートが得られ易いという利点を有する。
さらに、本実施形態に係る改質ポリプロピレン系樹脂は、低いゲル分率を有するとともに良好な流れ性を示し、発泡層の形成のみならず非発泡層の形成材料としても好適なものである。
【００７８】
（改質ポリプロピレン系樹脂の製造方法）
改質ポリプロピレン系樹脂の製造に際しては、例えば、（Ａ）ポリプロピレン系樹脂１００質量部と、（Ｂ）有機過酸化物０．１質量部以上１．５質量部以下と、（Ｃ）芳香族ビニルモノマー０．１質量部以上１０質量部以下とを含む原料組成物を溶融混練して、改質ポリプロピレン系樹脂を得る方法が採用できる。
原料組成物の溶融混練時には、当該原料組成物を良好な溶融状態とするために加熱温度を制御することが好ましい。
前記原料組成物は、その溶融混練時における加熱により反応する。
即ち、前記加熱により有機過酸化物がラジカルを発生させ、当該ラジカルがポリプロピレン系樹脂の三級炭素に結合している水素を攻撃してアルキルラジカルを形成させる。
なお、そのままの状態ではβ開裂が生じポリプロピレン系樹脂の分子切断が生じることになるが本実施形態においては芳香族ビニルモノマーが当該箇所に結合し、分岐構造（架橋構造）を形成する。  
【００７９】
（Ｃ）芳香族ビニルモノマーは、その添加効果を顕著なものとする観点から、（Ａ）ポリプロピレン系樹脂と（Ｂ）有機過酸化物とを混合して混合物を得た後に、得られた混合物に添加することが好ましい。
但し、（Ａ）ポリプロピレン系樹脂と（Ｂ）有機過酸化物と（Ｃ）芳香族ビニルモノマーとは、一括で混合されてもよい。
（Ｄ）ラジカル捕捉剤は、（Ｃ）芳香族ビニルモノマーを添加する前に添加されてもよく、（Ｃ）芳香族ビニルモノマーを添加した後に添加されてもよく、他の成分と一括で混合されてもよい。
（Ｅ）添加剤は、（Ｃ）芳香族ビニルモノマーを添加する前に添加されてもよく、（Ｃ）芳香族ビニルモノマーを添加した後に添加されてもよく、他の成分と一括で混合されてもよい。
【００８０】
なお、原料組成物の溶融混練は、ニーダー、バンバリーミキサー、押出機などの一般的な機器を用いて実施することができる。
前記原料組成物を溶融混練する際には、押出機を用いることが好ましい。
押出機に前記原料組成物を供給して、押出機内で架橋反応をさせて、改質ポリプロピレン系樹脂を形成しつつ、押出機から改質ポリプロピレン系樹脂を押出すことが好ましい。
押出機に前記原料組成物を連続的に供給し、押出機から改質ポリプロピレン系樹脂を連続的に押出すことにより、改質ポリプロピレン系樹脂が効率的に得られる。
【００８１】
前記押出機としては、単軸押出機及び二軸押出機等が挙げられる。
前記押出機は、単独で、又は複数連結したタンデム型の押出機として、改質ポリプロピレン系樹脂の製造に用いることができる。
特に、ベース樹脂であるポリプロピレン系樹脂に対して、他の成分の分散性及び反応性をより一層高める観点からは、二軸押出機が好ましい。
【００８２】
この改質ポリプロピレン系樹脂の製造方法においては、押出機に二酸化炭素を供給して溶融混練された混練物に二酸化炭素を加え、二酸化炭素を加えた混練物をさらに一定時間溶融混練してから二酸化炭素を含むガスを混練物から排出させることが好ましい。
即ち、改質ポリプロピレン系樹脂の製造方法においては、溶融混練することによってポリマーとモノマーとを反応させる反応工程と、反応工程での溶融混練によって得られた混練物に二酸化炭素を加える二酸化炭素添加工程、及び、前記二酸化炭素を加えた混練物から二酸化炭素を含むガスを排出させる脱気工程を実施することが好ましい。
【００８３】
前記反応工程を押出機で実施する場合、前記二酸化炭素添加工程は、反応工程と同じ押出機、又は、該押出機に接続された別の押出機で実施することが好ましい。
即ち、前者の場合、例えば、押出機の出口付近に二酸化炭素の供給地点が設けられ、この二酸化炭素供給地点よりも上流側に（Ａ）ポリプロピレン系樹脂、（Ｂ）有機過酸化物、（Ｃ）芳香族ビニルモノマーなどの原料組成物の材料供給地点が設けられた押出機を用いて実施できる。
また、後者の場合、上流側押出機と下流側押出機とが連結されたタンデム押出機を用い、上流側押出機でポリプロピレン系樹脂の改質を実施し、下流側押出機で二酸化炭素を加えてさらなる溶融混練を実施すればよい。
【００８４】
前記脱気工程は、単に押出機から混練物を吐出することによって実施してもよく、ベント機構を設けた押出機を利用し、該ベント機構により混練物の吐出前に二酸化炭素を混練物から排出させるようにしてもよい。
前記二酸化炭素添加工程や前記脱気工程を実施することにより、反応工程で反応に消費されずに残存したモノマー、ポリマーの分解生成物であるオリゴマー、有機過酸化物が分解して形成されたアルコール類、ケトン類などを二酸化炭素に同伴して排出させることができ、揮発性有機物の低減された改質ポリプロピレン系樹脂を得ることができる。
【００８５】
改質されたポリプロピレン系樹脂は、発泡層や非発泡層の形成に利用するために、一旦ペレット化することが好ましい。
従って、本実施形態の改質ポリプロピレン系樹脂の製造方法においては、押出機の先端に装着したダイスから混練物をシート状やストランド状に押出して改質ポリプロピレン系樹脂シートや改質ポリプロピレン系樹脂ストランドを作製し、該シートやストランドをペレタイザーでペレット化することが好ましい。
このようなダイスを用いてストランドを作製する際においても、均一なストランドを得るために改質ポリプロピレン系樹脂の出発原料となるポリプロピレン系樹脂のＭＦＲは、５．０ｇ／１０ｍｉｎ以上であることがより好ましく、７．０ｇ／１０ｍｉｎ以上であることがさらに好ましい。
また、本実施形態の改質ポリプロピレン系樹脂の製造方法においては、押出機の先端に装着したダイスから混練物をストランド状に押出しつつこのダイス出口でストランドを断続的にカットしてペレット化を行ってもよい。
【００８６】
上記においてはシートやストランドといった比表面積の大きな形状となって混練物が吐出されることから、本実施形態の改質ポリプロピレン系樹脂の製造方法においては、このシートやストランドから二酸化炭素と揮発性有機物とを含有するガスを効率良く排出させることができ、揮発性有機物の少ない改質ポリプロピレン系樹脂を得ることができる。
即ち、本実施形態における脱気工程は、押出機から混練物を押出す際の自然放出によって混練物からガスを排出させるような方法で実施できる。
【００８７】
二酸化炭素添加工程は、揮発性有機物の低減された改質ポリプロピレン系樹脂が得られやすくなる点において、二酸化炭素が超臨界状態となる条件下で実施されることが好ましく、押出機に供給する二酸化炭素を超臨界状態とすることが好ましい。
このとき混練物に加える二酸化炭素の量が多い方が改質ポリプロピレン系樹脂に含まれる揮発性有機物の量を低減することができる。
しかし、過度に二酸化炭素を加えると、脱気工程において改質ポリプロピレン系樹脂シートや改質ポリプロピレン系樹脂ストランドに発泡を生じさせるおそれがある。
発泡した改質ポリプロピレン系樹脂ペレットは、積層発泡シートを共押出法によって作製する際に発泡層に粗大気泡を形成させる原因や非発泡層に樹脂切れを生じさせる原因となり得る。
【００８８】
上記のようなことから二酸化炭素添加工程で用いる二酸化炭素の量は、作製される改質ポリプロピレン系樹脂１００質量部に対し、１．０質量部以上４．０質量部以下とされることが好ましく、２．０質量部以上３．０質量部以下とされることがより好ましい。
なお、要すれば、二酸化炭素とともに、例えば、メタン、エタン、プロパンなどの炭素数５以下の炭化水素や窒素を少量含んだ混合ガス（例えば、９５質量％以上のＣＯ２と５質量％以下の他のガスとを含む混合ガス）を用いて二酸化炭素添加工程を実施しても良い。
このような混合ガスを用いる場合も、その割合は上記のような範囲内とすることが好ましい。
【００８９】
本実施形態においては、ペレット化前に実施する二酸化炭素添加工程に代えてペレット化後に二酸化炭素添加工程を実施してもよく、ペレット化前の二酸化炭素添加工程に加えてペレット化後の二酸化炭素添加工程を実施してもよい。
ペレット化された改質ポリプロピレン系樹脂に対する二酸化炭素添加工程は、例えば、改質ポリプロピレン系樹脂ペレットを圧力容器に入れ、該圧力容器内に超臨界状態の二酸化炭素を導入して改質ポリプロピレン系樹脂ペレットに超臨界状態の二酸化炭素を含浸させるような方法によって実施できる。
この場合、一定時間経過後に圧力容器内から二酸化炭素を排出させ、必要に応じて圧力容器内を大気圧以下に減圧することで脱気工程を実施することができる。
【００９０】
このようにして得られる改質ポリプロピレン系樹脂は、そのまま又は他のポリマー成分とブレンドして本実施形態の積層発泡シートの原材料（第１のポリプロピレン系樹脂組成物、第２のポリプロピレン系樹脂組成物）の主成分とすることができる。
【００９１】
積層発泡シートの原材料として改質ポリプロピレン系樹脂以外に用いるポリマー成分としては、改質されていないポリプロピレン系樹脂が好ましい。
このポリプロピレン系樹脂としては、改質ポリプロピレン系樹脂の出発物質として前記に例示したものが挙げられる。
改質ポリプロピレン系樹脂とともに積層発泡シートを構成するポリプロピレン系樹脂としては、多段重合法によって得られる軟質系のものが好ましい。
【００９２】
即ち、前記ポリプロピレン系樹脂としては、プロピレンの単独重合又はプロピレンとエチレンとのランダム共重合を行う第１段階と、該第１段階後にエチレンと１種類以上の炭素数３以上のα−オレフィンとの共重合を行う第２段階との少なくとも２段階の工程を経て得られるものが好ましい。
なお、改質ポリプロピレン系樹脂以外のポリマー成分を第１のポリプロピレン系樹脂組成物や第２のポリプロピレン系樹脂組成物に含有させる場合、改質ポリプロピレン系樹脂と他の樹脂とは、例えば、９：１〜１：９（改質ポリプロピレン系樹脂：他の樹脂）の質量比率とすることが好ましい。
なお、積層発泡シートの形成に他の樹脂を用いる場合、第１のポリプロピレン系樹脂組成物や第２のポリプロピレン系樹脂組成物についても改質ポリプロピレン系樹脂と同様に２００℃での周波数分散動的粘弾性測定で求められる位相角が周波数０．０１Ｈｚにおいて３０°以上７０°以下を示すことが好ましい。
【００９３】
なお、第１のポリプロピレン系樹脂組成物のメルトマスフローレイト（ＭＦＲ１）と第２のポリプロピレン系樹脂組成物のメルトマスフローレイト（ＭＦＲ２）との間には下記（ｙ）に示した関係を有することが好ましい。
（ＭＦＲ１） ≦ （ＭＦＲ２）    ・・・  （ｙ）
（ここで、「ＭＦＲ１」とは、温度２３０℃、公称荷重２．１６ｋｇでの第１のポリプロピレン系樹脂組成物のメルトマスフローレイトを意味し、「ＭＦＲ２」とは、温度２３０℃、公称荷重２．１６ｋｇでの第２のポリプロピレン系樹脂組成物のメルトマスフローレイトを意味する。）
【００９４】
共押出法によって良好な積層発泡シートを得るためには、連続気泡率を低下させるという観点から、押出温度を出来る限り下げることが望ましい。
第１のポリプロピレン系樹脂組成物には発泡層を形成するのに際して発泡剤が含有されるため、発泡剤による可塑化効果を利用して押出温度を低下させることができる。
一方で非発泡層の形成に際して用いる第２のポリプロピレン系樹脂組成物にはそのような効果を発揮することが期待し難いため、押出温度の低下が困難となる。
よって、非発泡層の押出温度を下げるために、第１のポリプロピレン系樹脂組成物のメルトマスフローレイト（ＭＦＲ１）と第２のポリプロピレン系樹脂組成物のメルトマスフローレイト（ＭＦＲ２）とが上記のような関係を満たすことが好ましい。
【００９５】
共押出法によって良好な積層発泡シートを得るためには、第１のポリプロピレン系樹脂組成物の位相角（ＰＡ１）と第２のポリプロピレン系樹脂組成物の位相角（ＰＡ２）との間には、下記（ｚ）に示した関係を有することが好ましい。
（ＰＡ１） ≦ （ＰＡ２）    ・・・  （ｚ）
（ここで、「ＰＡ１」とは、２００℃での周波数分散動的粘弾性測定で求められる第１のポリプロピレン系樹脂組成物の周波数０．０１Ｈｚにおける位相角を意味し、「ＰＡ２」とは、２００℃での周波数分散動的粘弾性測定で求められる第２のポリプロピレン系樹脂組成物の周波数０．０１Ｈｚにおける位相角を意味する。）
【００９６】
改質ポリプロピレン系樹脂を含んだ第１のポリプロピレン系樹脂組成物には、発泡層を形成させるために必要となる発泡剤や気泡調整剤を含有させることができ、該第１のポリプロピレン系樹脂組成物を押出発泡させることで発泡層を形成させうる。
前記発泡剤としては、プロパン、ｎ−ブタン、ｉ−ブタン、ｎ−ペンタン、ｉ−ペンタン、シクロペンタン等の炭化水素やこれらのハロゲン化物、炭酸ガス及び窒素が挙げられる。
前記気泡調整剤としては、例えば、タルク、マイカ、シリカ、珪藻土、酸化アルミニウム、酸化チタン、酸化亜鉛、酸化マグネシウム、水酸化マグネシウム、水酸化アルミニウム、水酸化カルシウム、炭酸カリウム、炭酸カルシウム、炭酸マグネシウム、硫酸カリウム、硫酸バリウム、ガラスビーズなどの無機化合物粒子、ポリテトラフルオロエチレンなどの有機化合物粒子などが挙げられる。
さらには、加熱分解型の発泡剤としても機能するアゾジカルボンアミド、炭酸水素ナトリウム、炭酸水素ナトリウムとクエン酸の混合物なども前記気泡調整剤として用いることができる。
該気泡調整剤や前記発泡剤は、１種単独で用いる必要はなく２種以上を併用してもよい。
【００９７】
また、改質ポリプロピレン系樹脂を含んだ第２のポリプロピレン系樹脂組成物についても非発泡層の形成に必要な成分を含有させ、この第２のポリプロピレン系樹脂組成物を第１のポリプロピレン系樹脂組成物とともに共押出して非発泡層を形成させることができる。
【００９８】
このような積層発泡シートの形成には、例えば、図２、３に示したような設備を用いることができる。
図２は、積層発泡シートの製造に用いられる製造装置の一例を示す構成図であり、サーキュラーダイから発泡剤を含有する第１のポリプロピレン系樹脂組成物を押出発泡するとともに同じサーキュラーダイから第２のポリプロピレン系樹脂組成物を非発泡な状態で押出し、非発泡層が発泡層の両面に重なり合った筒状の積層発泡体を形成させた後、該積層発泡体を冷却マンドレルの外周に沿わせて冷却し、冷却された積層発泡体を上下に二分割してロールに巻き取る様子を示したもので図３は、図２の破線丸囲いＡで示した部分の詳細を示すべく拡大した断面図を表している。
【００９９】
本実施形態の製造装置は、発泡層を形成させるための第１押出ライン７０と、非発泡層を形成させるための第２押出ライン８０と、第１押出ライン７０で溶融混練された第１のポリプロピレン系樹脂組成物と第２押出ライン８０で溶融混練された第２のポリプロピレン系樹脂組成物とを合流させる合流金型９０と、該合流金型で合流した第１のポリプロピレン系樹脂組成物と第２のポリプロピレン系樹脂組成物とを筒状に押出すサーキュラーダイ１００とを備えている。
【０１００】
前記合流金型９０は、第１のポリプロピレン系樹脂組成物と第２のポリプロピレン系樹脂組成物とが円筒状となるように内部に樹脂流路が形成されており、第１のポリプロピレン系樹脂組成物の内外両側に第２のポリプロピレン系樹脂組成物が流れるようになっている。
【０１０１】
積層発泡シートの製造装置には、サーキュラーダイ１００から筒状に吐出された積層発泡体ＦＢを内側から空冷するための冷却装置ＣＲ１と、この筒状の積層発泡体ＦＢを拡径して所定の大きさの筒状にするための冷却マンドレル２００と、該冷却マンドレル２００を通過した後の積層発泡体ＦＢ’をスリットして２枚の帯状の積層発泡シート１に分割するスリット装置ＣＴと、スリットされた帯状の積層発泡シート１を複数のローラ９１を通過させた後に巻き取るための巻取ローラ９２が備えられている。
【０１０２】
積層発泡シートを製造する際には、一般的なポリプロピレン系樹脂に比べて高い溶融張力を発揮する改質ポリプロピレン系樹脂が発泡層の形成材料として採用されていることから、サーキュラーダイ１００から高い吐出量での押出発泡が可能であるとともに冷却マンドレル２００では高いブローアップ比で拡径が可能となる。
そして、前記積層発泡シートは、改質ポリプロピレン系樹脂が非発泡層の形成材料として採用されていることから発泡層の高速押出し及び高倍率での拡径に対しても非発泡層が高い追従性を示して樹脂切れなどが生じ難い。
【０１０３】
前記積層発泡シートは、第２押出ライン８０の押出機の負荷を軽減すべく第２のポリプロピレン系樹脂組成物の樹脂温度をある程度高めに設定することが好ましい。
なお、そのような条件設定を行うと押出発泡された発泡層が冷却され難くなるため発泡層に気泡破れが発生しやすくなる押出条件を設定することになる。
しかしながら、前記積層発泡シートは、第１のポリプロピレン系樹脂組成物に含まれている改質ポリプロピレン系樹脂のゲル分率が低く、且つ、ＭＦＲが高い。
即ち、気泡膜の破れの起点となるゲルが少なく、且つ、高いＭＦＲによって気泡膜に優れた伸展性が発揮されることから前記積層発泡シートは、第２押出ライン８０の押出機の負荷を軽減しつつも発泡層を緻密で独立気泡性の高い発泡状態とすることができる。
【０１０４】
そのため、作製された積層発泡シートは、熱成形などにおける成形性にも優れたものとなる。
積層発泡シートは、カップ容器のような深絞り成形される場合、底面部と側面部との境界部で非発泡層の樹脂切れなどが生じやすいが、前記積層発泡シートは、非発泡層に改質ポリプロピレン系樹脂が含まれ、且つ、この改質ポリプロピレン系樹脂が高いＭＦＲを示すことからこのようなトラブルが生じ難い。
即ち、前記積層発泡シートは、その製造時における効率改善に有効であるばかりでなく、成形品の歩留まり向上にも有効である。
【０１０５】
従来の積層発泡シートであればドローダウンが生じやすいようなブローアップ比であっても、本実施形態の改質ポリプロピレン系樹脂が用いられてなる積層発泡シートはドローダウンが生じ難い。
従って、前記積層発泡シートは優れた生産効率で作製することができる。
積層発泡シートは、ブローアップ比が１．８以上の条件で製造されることが好ましく、ブローアップ比が２．３以上の条件で製造されることがより好ましい。
なお、ブローアップ比とは、サーキュラーダイの円環状の吐出口の直径（ｄ）に対する冷却マンドレルの直径（Ｄ）によって求められる値（Ｄ／ｄ）であり、サーキュラーダイの吐出口の直径（ｄ）とは吐出口の内縁を通る円の直径を意味する。
また非発泡層の厚みが薄い積層発泡シートは、非発泡層に樹脂切れが生じ易いが、前記積層発泡シートはこのような場合においても樹脂切れが生じないため、積層発泡シートや成形品の軽量化に有効であると言える。
このような点において、前記積層発泡シートは、非発泡の坪量が１００g／ｍ２以下であることが好ましく、５０g／ｍ２以下であることがより好ましい。
【０１０６】
前記積層発泡シートは、通常、発泡層の見掛け密度が０．０２５ｇ／ｃｍ３以上０．５ｇ／ｃｍ３以下となるように作製される。
【０１０７】
前記積層発泡シートの見掛け密度は、ＪＩＳ  Ｋ７２２２：１９９９「発泡プラスチックおよびゴム−見掛け密度の測定」に記載される方法により測定され、具体的には下記のような方法で測定される。
（密度測定方法）
積層発泡シートから、１００ｃｍ３以上の試料を作製し、この試料をＪＩＳ  Ｋ７１００：１９９９の記号２３／５０、２級環境下で１６時間状態調節した後、その寸法、質量を測定して、見掛け密度を下記式により算出する。
見掛け密度（ｇ／ｃｍ３）＝試料の質量（ｇ）／試料の体積（ｃｍ３）
なお、試料の寸法測定には、例えば、Ｍｉｔｕｔｏｙｏ  Ｃｏｒｐｏｒａｔｉｏｎ社製「ＤＩＧＩＭＡＴＩＣ」ＣＤ−１５タイプを用いることができる。
【０１０８】
前記積層発泡シートは、発泡層の連続気泡率が４０％以下であることが好ましく、３０％以下であることがより好ましい。
【０１０９】
前記発泡層の連続気泡率は、以下の方法で測定される。
すなわち、積層発泡シートから、縦２５ｍｍ、横２５ｍｍのシート状サンプルを複数枚切り出し、切り出したサンプルを隙間があかないようにして重ね合わせて厚み２５ｍｍの測定用試料とし、この測定用試料の外寸をミツトヨ社製「デジマチックキャリパ」を使用して１／１００ｍｍまで測定し、見掛けの体積（ｃｍ３）を求める。
次に空気比較式比重計１０００型（東京サイエンス社製）を使用して、１−１／２−１気圧法により測定用試料の体積（ｃｍ３）を求める。
これらの求めた値と下記式とにより連続気泡率（％）を計算し、試験数５個の平均値を求める。
なお、測定は、測定用試料をＪＩＳ  Ｋ７１００−１９９９  記号２３／５０、２級の環境下で１６時間状態調節した後、ＪＩＳ  Ｋ７１００−１９９９  記号２３／５０、２級の環境下で行う。
また、空気比較式比重計は、標準球（大２８．９ｃｃ  小８．５ｃｃ）にて補正を行う。
連続気泡率（％）＝１００×（見掛け体積−空気比較式比重計での測定体積）／見掛け体積
【０１１０】
前記積層発泡シートは、そのままの状態でも緩衝シートなどの発泡成形品として有用であるとともに熱成形などによって立体形状が付与された発泡成形品の原材料としても有用である。
該熱成形としては、例えば、真空成形、圧空成形、真空圧空成形、マッチモールド成形、プレス成型などが挙げられる。
この熱成形により作製する具体的な製品としては、容器が好ましい。
このようにして作製される発泡樹脂製容器は、軽量且つ高強度であるばかりでなく大量生産が容易であることから各種の包装用容器として利用されることが好ましい。
また、発泡樹脂製容器は、断熱性などにおいても優れることから食品包装に用いられることが好ましい。
前記発泡成形品の表面には、用途に応じて、不織布、金属箔、化粧紙、印刷フィルム等を積層してもよい。
【０１１１】
なお、本実施形態においては、積層発泡シートの形成材料として改質ポリプロピレン系樹脂を用いる場合を例示しているが、本発明の改質ポリプロピレン系樹脂はその他の用途にも用いることができる。
即ち、本発明は上記例示に何等限定されるものではない。
【実施例】
【０１１２】
以下に実施例を示して、本発明をさらに詳細に説明するが、本発明はこれらの例示に限定されるものでもない。
＜第１の検討：溶融張力、ＭＦＲ、位相角＞
（実施例１）
（１）改質ポリプロピレン系樹脂の作製
ポリプロピレン系樹脂（ホモポリプロピレン樹脂、プライムポリマー社製「ＰＭ６００Ａ」、ＭＦＲ＝７．５ｇ／１０ｍｉｎ、密度＝０．９ｇ／ｃｍ３）１００質量部と、t−ブチルパーオキシイソプロピルカーボネート（化薬アクゾ社製「カヤカルボンＢＩＣ−７５」、１分間半減期温度：１５６℃）０．８４質量部とをリボンブレンダーにて攪拌混合して、混合物を得た。
得られた混合物を、口径が４１ｍｍの二軸押出機（Ｌ／Ｄ＝４２）に供給し、液体注入ポンプを用いて二軸押出機の途中から、スチレンモノマーをポリプロピレン系樹脂１００質量部に対する割合が２．５質量部となるように供給した。
フィード部の設定温度を１７０℃、それ以降の温度を２３０℃に設定し、回転数１２０ｒｐｍ、ギアポンプ回転数２５ｒｐｍの条件にて二軸押出機中で、原料組成物を溶融混練させ、押出機の先端に取り付けた口径２ｍｍ、孔数９個のダイスから、４５ｋｇ／ｈの吐出量で、溶融混練物をストランド状に押し出した。
次いで、押し出されたストランド状の溶融混練物を、３０℃の水を収容した冷却水槽中を通過させて、冷却した。
冷却されたストランド状の混練物を、ペレタイザーでカットして、改質ポリプロピレン系樹脂のペレットを得た。得られた改質ポリプロピレン系樹脂ペレットについての特性評価を行った結果を表１に示す【０１１３】
（実施例２〜７、比較例１〜１０）
使用したポリプロピレン系樹脂、スチレン量、有機過酸化物の量を以下の表どおりに変更した以外は上記と同様にして改質ポリプロピレン系樹脂を作製した。
なお、表の「Ｊ１０５Ｇ」、「ＭＡ３Ｈ」、「ＭＡ３」、「Ｊ１０６」、「ＰＭ８０２Ａ」、「ＰＭ９００Ａ」、「ＦＹ４」、「ＰＬ５００Ａ」「Ｅ１１１Ｇ」、「Ｅ２００ＧＰ」とは、以下のようなポリプロピレン系樹脂を意味する。
また、比較例１０では、改質に用いるポリプロピレン系樹脂を、「ＰＭ８０２Ａ」と「ＰＭ９００Ａ」との混合物とした。なお、当該混合物における「ＰＭ８０２Ａ」と「ＰＭ９００Ａ」との質量比率は、７：３（「ＰＭ８０２Ａ」：「ＰＭ９００Ａ」）とした。
「Ｊ１０５Ｇ」：
ホモポリプロピレン樹脂、プライムポリマー社製「Ｊ１０５Ｇ」、ＭＦＲ＝９．０ｇ／１０ｍｉｎ、密度＝０．９ｇ／ｃｍ３
「ＭＡ３Ｈ」:
ホモポリプロピレン樹脂、日本ポリプロ社製「ＭＡ３Ｈ」、ＭＦＲ＝１０．０ｇ／１０ｍｉｎ、密度＝０．９ｇ／ｃｍ３
「ＭＡ３」:
ホモポリプロピレン樹脂、日本ポリプロ社製「ＭＡ３」、ＭＦＲ＝１１．０ｇ／１０ｍｉｎ、密度＝０．９ｇ／ｃｍ３
「ＦＹ４」：
ホモポリプロピレン樹脂、日本ポリプロ社製「ＦＹ４」、ＭＦＲ＝５．０ｇ／１０ｍｉｎ、密度＝０．９ｇ／ｃｍ３

「Ｊ１０６」：
ホモポリプロピレン樹脂、プライムポリマー社製「Ｊ１０６」、ＭＦＲ＝１８．０ｇ／１０ｍｉｎ、密度＝０．９ｇ／ｃｍ３
「ＰＭ８０２Ａ」：
ホモポリプロピレン樹脂、サンアロマー社製「ＰＭ８０２Ａ」、ＭＦＲ＝２０．０ｇ／１０ｍｉｎ、密度＝０．９ｇ／ｃｍ３
「ＰＭ９００Ａ」：
ホモポリプロピレン樹脂、サンアロマー社製「ＰＭ９００Ａ」、ＭＦＲ＝３０．０ｇ／１０ｍｉｎ、密度＝０．９ｇ／ｃｍ３
「ＰＬ５００Ａ」：
ホモポリプロピレン樹脂、サンアロマー社製「ＰＬ５００Ａ」、ＭＦＲ＝３．３ｇ／１０ｍｉｎ、密度＝０．９ｇ／ｃｍ３
「Ｅ１１１Ｇ」：
ホモポリプロピレン樹脂、プライムポリマー社製「Ｅ１１１Ｇ」、ＭＦＲ＝０．５ｇ／１０ｍｉｎ、密度＝０．９ｇ／ｃｍ３
「Ｅ２００ＧＰ」：
ホモポリプロピレン樹脂、プライムポリマー社製「Ｅ２００ＧＰ」、ＭＦＲ＝２．０ｇ／１０ｍｉｎ、密度＝０．９ｇ／ｃｍ３
【０１１４】
【表１】
2017170481.tif 000005
【０１１５】
以上のことからも、本発明によれば熱溶融時における高い溶融張力を発揮しつつ、かつ流動性に優れた改質ポリプロピレン系樹脂が得られることがわかる。【０１１６】
＜第２の検討：ストランドの均一性＞
上述した改質ポリプロピレン系樹脂の作製時における前記ダイス（口径２ｍｍ、孔数９個（＃１〜＃９））のそれぞれの孔から押出される各ストランドの吐出量のバラツキを測定した。
測定結果を以下に示す。
表中の「Ｒ」は、各吐出量の最大値と最小値の差を表している。【０１１７】
【表２】
2017170481.tif 000006
【０１１８】
以上のことから、本発明によれば改質ポリプロピレン系樹脂の作製時においてダイスからの吐出量が均一化されることがわかる。【０１１９】
＜第３の検討：連続気泡率＞
（参考例１）
（１）改質ポリプロピレン系樹脂の作製
ポリプロピレン系樹脂（ホモポリプロピレン樹脂、サンアロマー社製「ＰＭ６００Ａ」、ＭＦＲ＝７．５ｇ／１０ｍｉｎ、密度＝０．９ｇ／ｃｍ３）１００質量部と、t−ブチルパーオキシイソプロピルカーボネート（化薬アクゾ株式会社製「カヤカルボンＢＩＣ−７５」、１分間半減期温度Ｔ１：１５６℃）０．８４質量部とをリボンブレンダーにて攪拌混合して、混合物を得た。
得られた混合物を、口径が４１ｍｍの二軸押出機（Ｌ／Ｄ＝４２）に供給し、液体注入ポンプを用いて二軸押出機の途中から、スチレンモノマーをポリプロピレン系樹脂１００質量部に対する割合が２．５質量部となるように供給した。
フィード部の設定温度を１７０℃、それ以降の温度を２３０℃に設定し、回転数１２０ｒｐｍ、ギアポンプ回転数２５ｒｐｍの条件にて二軸押出機中で、原料組成物を溶融混練させ、先端に取り付けた口径２ｍｍ、ランド１０ｍｍ、孔数９個のダイスから、４５ｋｇ／ｈの吐出量で、溶融混練物をストランド状に押し出した。
次いで、押し出されたストランド状の溶融混練物を、３０℃の水を収容した冷却水槽中を通過させて、冷却した。
冷却されたストランド状の混練物を、ペレタイザーでカットして、改質ポリプロピレン系樹脂Ａ（ＭＦＲ＝１．７ｇ／１０ｍｉｎ、溶融張力＝１８．５ｃＮ、以下、「改質ＰＰ−Ａ」）のペレットを得た。
（２）発泡体の作製
得られた「改質ＰＰ−Ａ」８５質量部、サンアロマー社製の熱可塑性エラストマー樹脂、商品名「Ｑ１００Ｆ」１５質量部、及び、気泡調整剤（大日精化工業社製「ファインセルマスターＨＣＰＯ４１０Ｋ」）０．４５質量部をドライブレンドして、混合物を得た。
この混合物を、口径５０ｍｍのＮｏ．１押出機と、口径６５ｍｍのＮｏ．２押出機とを持つタンデム型押出機のＮｏ．１押出機のホッパーに供給し、Ｎｏ．１押出機のバレル内で加熱溶融混練した後、発泡剤として混合ブタンガス（ノルマルブタン：イソブタン＝７：３）を２．５質量％の割合となるようにＮｏ．１押出機へ圧入し、発泡剤を含むポリプロピレン系樹脂組成物を溶融混練して発泡層形成用の第１のポリプロピレン系樹脂組成物を当該押出機内で調製した。
その後、この第１のポリプロピレン系樹脂組成物をＮｏ．１押出機とＮｏ．２押出機とを接続する移送部を通じてＮｏ．２押出機へ流入させた。
次いで、このＮｏ．２押出機のバレル内で均一に第１のポリプロピレン系樹脂組成物を冷却した後、合流ダイへ流入させた。
この時の樹脂温度は１８０℃であり、Ｎｏ．２押出機からの吐出量は３０ｋｇ／ｈであった。【０１２０】
一方、非発泡層用の第２のポリプロピレン系樹脂組成物としては、改質ポリプロピレン系樹脂として上述した「改質ＰＰ−Ａ」を含み、熱可塑性エラストマーとしてＢａｓｅｌｌ社製の商品名「Ｑ１００Ｆ」、及び、高分子型帯電防止剤として三洋化成株式会社製の商品名：「ペレスタット２３０」（ポリエーテル−ポリプロピレンブロック共重合体）を含むものを用いた。
具体的には前記の「改質ＰＰ−Ａ」を７４質量部、前記熱可塑性エラストマーを１３質量部及び、高分子型帯電防止剤を１３質量部の割合で含有する混合原料を口径３２ｍｍの単軸押出機のホッパーに供給して溶融混練させた後、前記合流ダイへ流入させた。
この時の吐出量は３ｋｇ／ｈであった。【０１２１】
発泡層と非発泡層とを備えた積層発泡シートの作製にあたっては、まず、合流ダイで合流させた第１のポリプロピレン系樹脂組成物と第２のポリプロピレン系樹脂組成物とをスリットの口径が７０ｍｍのサーキュラーダイヘ送り込み、該サーキュラーダイの円環状の吐出口（スリット間隔０．４ｍｍ）から円筒状に共押出しした。
この後、非発泡層が発泡層に積層された状態の円筒状発泡体を冷却マンドレルによって冷却成形後、冷却マンドレルの後部に取り付けたカッターにより円筒状発泡体を切開して長尺帯状の積層発泡シートを作製し、該積層発泡シートを引き取り速度２．１ｍ／ｍｉｎで巻き取った。
このときの積層発泡シートの平均厚みは２.１２ｍｍであった。【０１２２】
（参考例２〜４、比較参考例１〜５）
改質ポリプロピレン系樹脂を得るために使用したポリプロピレン系樹脂、スチレン量、有機過酸化物量及び、積層発泡シート得るために使用した改質ポリプロピレン系樹脂を以下の表どおりに変更した以外は上記と同様にして積層発泡シートを作製した。
なお、表の「Ｊ１０５Ｇ」、「ＦＹ４」、「Ｅ１１１Ｇ」、「Ｅ２００ＧＰ」とは、前記の通りのもので「ＰＬ４００Ａ」は以下のようなポリプロピレン系樹脂を意味する。
「ＰＬ４００Ａ」：
ホモポリプロピレン樹脂、サンアロマー社製「ＰＬ４００Ａ」、ＭＦＲ＝２．０ｇ／１０ｍｉｎ、密度＝０．９ｇ／ｃｍ３【０１２３】
【表３】
2017170481.tif 000007
【０１２４】
【表４】
2017170481.tif 000008
【０１２５】
【表５】
2017170481.tif 000009
【０１２６】
上記のことから流動性に優れた改質ポリプロピレン系樹脂は、連続気泡率の低い積層発泡シートの形成に有用であることがわかる。【０１２７】
＜第４の検討：連続気泡率及び成形性＞
［評価１］
（１）改質ポリプロピレン系樹脂（改質ＰＰ−ａ）の作製
リニアＰＰ（ＰＰ１：線状の分子構造を有するホモポリプロピレン樹脂、ＭＦＲ＝７．５ｇ／１０ｍｉｎ、密度＝０．９ｇ／ｃｍ３）１００質量部と、t−ブチルパーオキシイソプロピルカーボネート（化薬アクゾ社製「カヤカルボンＢＩＣ−７５」、１分間半減期温度：１５６℃）０．９０質量部とをリボンブレンダーにて攪拌混合して、混合物を得た。
得られた混合物を、口径が４１ｍｍの二軸押出機（Ｌ／Ｄ＝４２）に供給し、液体注入ポンプを用いて二軸押出機の途中から、スチレンモノマーをリニアＰＰ１００質量部に対する割合が３．０質量部となるように供給した。
フィード部の設定温度を１７０℃、それ以降の温度を２３０℃に設定し、回転数１２０ｒｐｍ、ギアポンプ回転数２５ｒｐｍの条件にて二軸押出機中で、原料組成物を溶融混練させ、押出機の先端に取り付けた口径２ｍｍ、孔数９個のダイスから、４５ｋｇ／ｈの吐出量で、溶融混練物をストランド状に押し出した。
次いで、押し出されたストランド状の溶融混練物を、３０℃の水を収容した冷却水槽中を通過させて、冷却した。
冷却されたストランド状の混練物を、ペレタイザーでカットして、改質ポリプロピレン系樹脂（改質ＰＰ−ａ）のペレットを得た。【０１２８】
（２）改質ＰＰの特性調査
上記のようにして得られた改質ＰＰ−ａのペレットの一軸伸長粘度（非線形領域の傾き）、ＭＦＲ、及び、溶融張力を測定した。
なお、溶融張力は下記のようにして測定した。【０１２９】
［溶融張力測定方法］
試料は、ペレットをそのまま使用する。
溶融張力は、ツインボアキャピラリーレオメーターＲｈｅｏｌｏｇｉｃ５０００Ｔ（イタリア  チアスト社製）を用いて測定する。
即ち、試験温度（２３０℃）に加熱された径１５ｍｍのバレルに測定試料樹脂を充填後、５分間予熱したのち、上記測定装置のキャピラリーダイ（口径２．０ｍｍ、長さ２０ｍｍ、流入角度フラット）からピストン降下速度（０．１５４６ｍｍ／ｓ）を一定に保持して紐状に押出しながら、この紐状物を上記キャピラリーダイの下方２７ｃｍに位置する張力検出のプーリーに通過させた後、巻取りロールを用いて、その巻取り速度を初速８．７ｍｍ／ｓ、加速度１２ｍｍ／ｓ２で徐々に増加させつつ巻き取って行き、紐状物が切断する直前の極大値と極小値の平均を試料の溶融張力とする。
なお、張力チャートに極大点が１個しかない場合はその極大値を溶融張力とする。【０１３０】
（３）押出機通過後の特性調査
東洋精機製作所製の「ラボプラストミル」の本体（型式：４Ｍ１５０）に、単軸押出機（型式：Ｄ２０２０（口径：２０ｍｍ、Ｌ／Ｄ：２０  備え付けの標準スクリュー（１条フルフライト）））を取り付け、単軸押出機の３ゾーンの温度を、押出し方向上流側から下流側に向かって、順に２１０℃、１９０℃、１９０℃に設定し、且つ、先端金型温度を１８０℃に設定するとともに吐出量が１ｋｇ／ｈとなるようにスクリューの回転数を固定した。
上記で得られた改質ＰＰ−ａのペレットをこの「ラボプラストミル」に供給してストランド状に押出し、該ストランド状の押出物を２０℃の冷却水を蓄えた水槽に通して冷却した。
冷却後のストランドを切断してペレット化し、得られたペレットの一軸伸長粘度（ひずみ量１〜３における「グラフの傾き」）、ＭＦＲ、及び、溶融張力を再び測定した。【０１３１】
（４）樹脂発泡シート（積層発泡シート）の作製
得られた「改質ＰＰ−ａ」８５質量部、サンアロマー社製の熱可塑性エラストマー樹脂、商品名「Ｑ１００Ｆ」１５質量部、及び、気泡調整剤（大日精化工業社製「ファインセルマスターＨＣＰＯ４１０Ｋ」）０．４５質量部をドライブレンドして混合物を得た。
この混合物を、口径５０ｍｍのＮｏ．１押出機と、口径６５ｍｍのＮｏ．２押出機とを持つタンデム型押出機のＮｏ．１押出機のホッパーに供給し、Ｎｏ．１押出機のバレル内で加熱溶融混練した後、発泡剤として混合ブタンガス（ノルマルブタン：イソブタン＝７：３）を２．５質量％の割合となるようにＮｏ．１押出機へ圧入した。圧入された発泡剤を含むポリプロピレン系樹脂組成物を溶融混練して発泡層形成用の第１のポリプロピレン系樹脂組成物を当該押出機内で調製した後、この第１のポリプロピレン系樹脂組成物をＮｏ．１押出機とＮｏ．２押出機とを接続する移送部を通じてＮｏ．２押出機へ流入させた。
次いで、このＮｏ．２押出機のバレル内で第１のポリプロピレン系樹脂組成物を均一に冷却した後、合流ダイへ流入させた。
この時の樹脂温度は１８０℃であり、Ｎｏ．２押出機からの吐出量は３０ｋｇ／ｈであった。【０１３２】
一方、非発泡層用の第２のポリプロピレン系樹脂組成物としては、改質ポリプロピレン系樹脂として上述した「改質ＰＰ−ａ」を含み、熱可塑性エラストマーとしてＢａｓｅｌｌ社製の商品名「Ｑ１００Ｆ」、及び、高分子型帯電防止剤として三洋化成株式会社製の商品名：「ペレスタット２３０」（ポリエーテル−ポリプロピレンブロック共重合体）を含むものを用いた。
具体的には前記の「改質ＰＰ−ａ」を７４質量部、前記熱可塑性エラストマーを１３質量部及び、高分子型帯電防止剤を１３質量部の割合で含有する混合原料を口径３２ｍｍの単軸押出機のホッパーに供給して溶融混練させた後、前記合流ダイへ流入させた。
この時の吐出量は３ｋｇ／ｈであった。【０１３３】
発泡層と非発泡層とは、合流ダイで合流させた第１のポリプロピレン系樹脂組成物と第２のポリプロピレン系樹脂組成物とをスリットの口径が７０ｍｍのサーキュラーダイヘ送り込み、該サーキュラーダイの円環状の吐出口（スリット間隔０．４ｍｍ）から円筒状に共押出して作製した。
この後、非発泡層が発泡層に積層された状態の円筒状発泡体を冷却マンドレルによって冷却成形後、冷却マンドレルの後部に取り付けたカッターにより円筒状発泡体を切開して長尺帯状の樹脂発泡シート（積層発泡シート１）を引き取り速度２．１ｍ／ｍｉｎで巻き取った。
このときの樹脂発泡シートの平均厚みは２．１８ｍｍであった。【０１３４】
（改質ＰＰ−ｂ〜改質ＰＰ−ｆ：積層発泡シート２〜５）
使用したポリプロピレン系樹脂、スチレン量、有機過酸化物の量を以下の表６のとおりに変更した以外は改質ＰＰ−ａと同様にして改質ポリプロピレン系樹脂を作製し、各種物性を調査した。
また、得られた改質ポリプロピレン系樹脂を用い、改質ＰＰ−ａの場合と同様に積層発泡シートを作製した。【０１３５】
（積層発泡シート６、７）
改質ＰＰ−ａおよび改質ＰＰ−ｆを用いて積層発泡シートを作製した。
「改質ＰＰ−ａ」３９質量部、日本ポリプロ社から商品名「ＢＣ６Ｃ」として市販のブロックＰＰを５５質量部、サンアロマー社製の熱可塑性エラストマー樹脂、商品名「Ｑ１００Ｆ」６質量部、及び、気泡調整剤（大日精化工業社製「ファインセルマスターＨＣＰＯ４１０Ｋ」）１．５質量部をドライブレンドして混合物を得た。
この混合物を、口径５０ｍｍのＮｏ．１押出機と、口径６５ｍｍのＮｏ．２押出機とを持つタンデム型押出機のＮｏ．１押出機のホッパーに供給し、Ｎｏ．１押出機のバレル内で加熱溶融混練した後、発泡剤として混合ブタンガス（ノルマルブタン：イソブタン＝７：３）を１．３質量％の割合となるようにＮｏ．１押出機へ圧入した。圧入された発泡剤を含むポリプロピレン系樹脂組成物を溶融混練して発泡層形成用の第１のポリプロピレン系樹脂組成物を当該押出機内で調製した後、この第１のポリプロピレン系樹脂組成物をＮｏ．１押出機とＮｏ．２押出機とを接続する移送部を通じてＮｏ．２押出機へ流入させた。
次いで、このＮｏ．２押出機のバレル内で第１のポリプロピレン系樹脂組成物を均一に冷却した後、合流ダイへ流入させた。
この時の樹脂温度は１８０℃であり、Ｎｏ．２押出機からの吐出量は３０ｋｇ／ｈであった。【０１３６】
一方、非発泡層用の第２のポリプロピレン系樹脂組成物としては、改質ポリプロピレン系樹脂として上述した「改質ＰＰ−ａ」を含み、熱可塑性エラストマーとしてＢａｓｅｌｌ社製の商品名「Ｑ１００Ｆ」、及び、高分子型帯電防止剤として三洋化成株式会社製の商品名：「ペレスタット２３０」（ポリエーテル−ポリプロピレンブロック共重合体）を含むものを用いた。
具体的には前記の「改質ＰＰ−ａ」を７４質量部、前記熱可塑性エラストマーを１３質量部及び、高分子型帯電防止剤を１３質量部の割合で含有する混合原料を口径３２ｍｍの単軸押出機のホッパーに供給して溶融混練させた後、前記合流ダイへ流入させた。
そして、その後は「積層発泡シート１」と同様にして樹脂発泡シート（積層発泡シート６）を作製した。
この時の吐出量は３ｋｇ／ｈであった。
同様に改質ＰＰ−ａを改質ＰＰ−ｆに置き換えて「積層発泡シート８」を得た。【０１３７】
【表６】
2017170481.tif 000010
【０１３８】
改質ＰＰ−ａ〜改質ＰＰ−ｅの押出機通過前の特性と通過後の特性をと表７に示す。
また、改質ＰＰ−ａ〜改質ＰＰ−fを用いて作製した発泡シートの特性を表８に示す。【０１３９】
【表７】
2017170481.tif 000011
【０１４０】
【表８】
2017170481.tif 000012
【０１４１】
上記の結果から、ＭＦＲが高いポリプロピレン系樹脂を改質した改質ポリプロピレン系樹脂は、押出機通過後に特定の一軸伸長粘度を示し、溶融状態において高いせん断速度での加工が行われる用途に適したものであることがわかる。
また、上記の結果から、そのような改質ＰＰを用いることで独立気泡性が高い（連続気泡率が低い）良好な発泡状態の発泡シートが得られることが分かる。【０１４２】
［評価２］
改質ＰＰ−ａおよび改質ＰＰ−ｆを用いて単層構造の発泡シートを作製した。
（１）発泡シートの作製（発泡シート９、１０）
得られた「改質ＰＰ」８５質量部、サンアロマー社製の熱可塑性エラストマー樹脂、商品名「Ｑ１００Ｆ」１５質量部をドライブレンドしてポリマー混合物を得た。
このポリマー混合物を化学発泡剤（大日精化工業社製「ファインセルマスターＨＣＰＯ４１０Ｋ」）とともに押出機で溶融混練し、該押出機の先端に装着したサーキュラーダイから押出しつつ発泡させて発泡シートを作製した。
各改質ＰＰを使って得られた発泡シートの特性は下記の通り。【０１４３】
【表９】
2017170481.tif 000013
【０１４４】
（２）成形性評価
作製した各発泡シートから縦７００ｍｍ×横１０５０ｍｍの平面長方形状の試験片を切り出した。
そして、単発成形機（東成産業社製  商品名「ユニック自動成形機  ＦＭ−３Ａ」）を用意し、この単発成形機の上側ヒーターの平均温度を２７４℃、下側ヒーターの平均温度を２３７℃、上側雰囲気温度を１９２℃、下側雰囲気温度を１８５℃にした。
次に、上記試験片を単発成形機に導入して１４〜１８秒間各々加熱した後に、直径１０ｍｍ（上面）×直径３５ｍｍ（底面）で高さが違う円錐台を２２個配置した金型を用いて、金型表面温度を５０℃に温調し、加熱成形を行なった。
２２個の円錐台の高さは、下記表に示す通りである。【０１４５】
【表１０】
2017170481.tif 000014
【０１４６】
そして、得られた成形体を目視観察し、各円錐形状に破れが無いもののうち、最も高さの高い円錐台のＮｏを下記表にまとめた。【０１４７】
【表１１】
2017170481.tif 000015
【０１４８】
上記の結果から、ＭＦＲの高いポリプロピレン系樹脂を出発原料とした改質ＰＰは、独立気泡性が高く（連続気泡率が低い）良好な成形性（伸びが良い）を有する樹脂発泡体の形成に有効であることが分かる。【０１４９】
＜第５の検討：多分岐指数と成形性＞
使用したポリプロピレン系樹脂、スチレン量、有機過酸化物の量を以下の表１２のとおりに変更した以外は改質ＰＰ−ａと同様にして改質ポリプロピレン系樹脂を作製した。、
押出機通過前後における多分岐指数が表１３に示す状態となる改質ポリプロピレン系樹脂を、４種類（ｍＰＰ１〜ｍＰＰ４）作製した。
該改質ポリプロピレン系樹脂の位相角、ＭＦＲ、及び、溶融張力を併せて表１３に示す。【０１５０】
【表１２】
2017170481.tif 000016
【０１５１】
【表１３】
2017170481.tif 000017
【０１５２】
「ｍＰＰ１」〜「ｍＰＰ４」を８５質量部、サンアロマー社製の熱可塑性エラストマー樹脂、商品名「Ｑ１００Ｆ」１５質量部をドライブレンドしてポリマー混合物を得た。
このポリマー混合物を化学発泡剤（大日精化工業社製「ファインセルマスターＨＣＰＯ４１０Ｋ」）とともに押出機で溶融混練し、該押出機の先端に装着したサーキュラーダイから押出しつつ発泡させて下記表１４に示した発泡シートを作製した。
各ｍＰＰを使って得られた樹脂発泡シートの特性は下記の通り。【０１５３】
【表１４】
2017170481.tif 000018
【０１５４】
作製した各発泡シートから縦７００ｍｍ×横１０５０ｍｍの平面長方形状の試験片を切り出した。
そして、単発成形機（東成産業社製  商品名「ユニック自動成形機  ＦＭ−３Ａ」）を用意し、この単発成形機の上側ヒーターの平均温度を２７４℃、下側ヒーターの平均温度を２３７℃、上側雰囲気温度を１９２℃、下側雰囲気温度を１８５℃にした。
次に、上記試験片を単発成形機に導入して１４〜１８秒間各々加熱した後に、直径１０ｍｍ（上面）×直径３５ｍｍ（底面）で高さが違う円錐台を２２個配置した金型を用いて、金型表面温度を５０℃に温調し、加熱成形を行なった。
２２個の円錐台の高さは、前記の表１０に示した通りである。【０１５５】
そして、得られた成形体を目視観察し、各円錐形状に破れが無いもののうち、最も高さの高い円錐台のＮｏを下記表にまとめた。【０１５６】
【表１５】
2017170481.tif 000019
【０１５７】
上記の結果から、押出機通過後に特定の多分岐指数を示す改質ＰＰは、溶融状態で高いせん断速度での加工が行われる用途に適したものであることがわかる。
また、上記の結果から、そのような改質ＰＰを用いることで独立気泡性が高く（連続気泡率が低い）良好な成形性（伸びが良い）を有する樹脂発泡体が得られることが分かる。
【符号の説明】
【０１５８】
１    積層発泡シート
１０  発泡層
２０  非発泡層
【図１】
2017170481.tif 000020
【図２】
2017170481.tif 000021
【図３】
2017170481.tif 000022
【図４】
2017170481.tif 000023
【国際調査報告】
2017170481.tif 000024
2017170481.tif 000025
2017170481.tif 000026
2017170481.tif 000027